"下記の式1で表される、シアナト基で変性したオリゴフェニレンオキシ基含有環状ホスファゼン化合物。式1中、nは1~6の整数を示し、Aは下記のA1基およびA2基からなる群から選ばれた基を示し、かつ少なくとも一つがA2基である。A1基:炭素数1~6のアルキル基、アルケニル基およびアリール基から選ばれる少なくとも一種の基が置換されていてもよい、炭素数6~20のアリールオキシ基。A2基:下記の式2で示されるシアナト基で変性したオリゴフェニレンオキシ基置換フェニルオキシ基からなる群から選ばれる基。[式2中、E1~E5はそれぞれ独立の置換基であって、水素原子、ヒドロキシル基、炭素数1~6のアルキル基、アルケニル基、並びに炭素数1~6のアルキル基、アルケニル基およびアリール基から選ばれる少なくとも一種の基が置換されてもよい炭素数6~20のアリール基から選ばれる基であり、かつ少なくとも一つが下記の式3で示されるシアナト基で変性したオリゴフェニレンオキシ基である。式3中、qは1~50の整数を示し、E6~E9は、それぞれ独立の置換基であって、水素原子、炭素数1~6のアルキル基およびアルケニル基、並びに炭素数1~6のアルキル基、アルケニル基およびアリール基から選ばれる少なくとも一種の基が置換されてもよい炭素数6~20のアリール基から選ばれる基を示す。]A2基がシアナト基で変性したオリゴメチルフェニレンオキシ基置換フェニレンオキシ基、シアナト基で変性したオリゴメチルフェニレンオキシ基置換メチルフェニレンオキシ基、シアナト基で変性したオリゴメチルフェニレンオキシ基置換ジメチルフェニレンオキシ基、シアナト基で変性したオリゴジメチルフェニレンオキシ基置換フェニレンオキシ基、シアナト基で変性したオリゴジメチルフェニレンオキシ基置換メチルフェニレンオキシ基およびシアナト基で変性したオリゴジメチルフェニレンオキシ基置換ジメチルフェニレンオキシ基からなる群から選ばれる少なくとも一つである、請求項1に記載のシアナト基で変性したオリゴフェニレンオキシ基含有環状ホスファゼン化合物。式1のnが1若しくは2である、請求項1および2に記載のシアナト基で変性したオリゴフェニレンオキシ基含有環状ホスファゼン化合物。式1において、2n4個のAのうちの1~2n2個がA2基である、請求項1から3のいずれかに記載のシアナト基で変性したオリゴフェニレンオキシ基含有環状ホスファゼン化合物。式1のnが異なる二種以上のものを含んでいる、請求項1から4のいずれかに記載のシアナト基で変性したオリゴフェニレンオキシ基含有環状ホスファゼン化合物。下記の式4で表される、オリゴフェニレンオキシ基含有環状ホスファゼン化合物と、式4中、mは1~6の整数を示し、Gは下記のG1基およびG2基からなる群から選ばれた基を示し、かつ少なくとも一つがG2基である。G1基:炭素数1~6のアルキル基、アルケニル基およびアリール基から選ばれる少なくとも一種の基が置換されていてもよい、炭素数6~20のアリールオキシ基。G2基:下記の式5で示されるオリゴフェニレンオキシ基置換フェニルオキシ基からなる群から選ばれる基。[式5中、E10~E14はそれぞれ独立の置換基であって、水素原子、ヒドロキシル基、炭素数1~6のアルキル基、アルケニル基、並びに炭素数1~6のアルキル基、アルケニル基およびアリール基から選ばれる少なくとも一種の基が置換されてもよい炭素数6~20のアリール基から選ばれる基であり、かつ少なくとも一つが下記の式6で示されるオリゴフェニレンオキシ基である。式3中、tは1~50の整数を示し、E15~E18は、それぞれ独立の置換基であって、水素原子、炭素数1~6のアルキル基およびアルケニル基、並びに炭素数1~6のアルキル基、アルケニル基およびアリール基から選ばれる少なくとも一種の基が置換されてもよい炭素数6~20のアリール基から選ばれる基を示す。]ハロゲン化シアンとを塩基存在下において反応する工程からなる請求項1から5のいずれかに記載のシアナト基で変性したオリゴフェニレンオキシ基含有環状ホスファゼン化合物およびその製造方法。樹脂成分と、請求項1から5のいずれかに記載のシアナト基で変性したオリゴフェニレンオキシ基含有環状ホスファゼン化合物と、を含む樹脂組成物。前記樹脂成分が、ポリフェニレンエーテル樹脂、エポキシ樹脂、ポリアミド樹脂、ポリアミドイミド樹脂、ポリエーテルイミド樹脂、ポリイミド樹脂、ポリスルホン樹脂、フェノキシ樹脂、ビスマレイミド樹脂、シアン酸エステル樹脂およびビスマレイミド-シアン酸エステル樹脂からなる群から選ばれる少なくとも一種である、請求項7に記載の樹脂組成物。請求項7および8に記載の樹脂組成物をからなる樹脂成形体。請求項9に記載の樹脂成形体を用いた電子部品。本発明の目的は、樹脂成形体の難燃性を効果的に高めることができ、樹脂成形体の電気特性、特に、誘電率εおよび誘電正接tanδが低く、しかも高温信頼性が高いホスファゼン化合物を実現することにある。本発明者らは、上述の課題を解決すべく研究を重ねた結果、シアナト基で変性したオリゴフェニレンオキシ基を有する新規な環状ホスファゼン化合物を含む樹脂組成物からなる成形体が、優れた難燃性を示し、同時に電気特性および高温信頼性に優れていることを見いだした。本発明のシアナト基で変性したオリゴフェニレンオキシ基含有環状ホスファゼン化合物は、下記1で表されるものである式1中、nは1~6の整数を示し、Aは下記のA1基およびA2基からなる群から選ばれた基を示し、かつ少なくとも一つがA2基である。A1基:炭素数1~6のアルキル基、アルケニル基およびアリール基から選ばれる少なくとも一種の基が置換されていてもよい、炭素数6~20のアリールオキシ基。A2基:下記の式2で示されるオリゴフェニレンオキシ基置換フェニルオキシ基からなる群から選ばれる基。式2中、E1~E5はそれぞれ独立の置換基であって、水素原子、ヒドロキシル基、炭素数1~6のアルキル基、アルケニル基、並びに炭素数1~6のアルキル基、アルケニル基およびアリール基から選ばれる少なくとも一種の基が置換されてもよい炭素数6~20のアリール基から選ばれる基であり、かつ少なくとも一つが下記の式3で示されるシアナト基で変性したオリゴフェニレンオキシ基である。式3中、qは1~50の整数を示し、E6~E9は、それぞれ独立の置換基であって、水素原子、炭素数1~6のアルキル基およびアルケニル基、並びに炭素数1~6のアルキル基、アルケニル基およびアリール基から選ばれる少なくとも一種の基が置換されてもよい炭素数6~20のアリール基から選ばれる基を示す。このシアナト基で変性したオリゴフェニレンオキシ基含有環状ホスファゼン化合物は、例えば、式1中のA2基が、このシアナト基で変性したオリゴメチルフェニレンオキシ基置換フェニレンオキシ基、このシアナト基で変性したオリゴジメチルフェニレンオキシ基置換フェニレンオキシ基、このシアナト基で変性したオリゴメチルフェニレン基置換メチルフェニレンオキシ基、このシアナト基で変性したオリゴジメチルフェニレン基置換メチルフェニレンオキシ基、このシアナト基で変性したオリゴメチルフェニレンオキシ基置換ジメチルフェニレンオキシ基およびシアナト基で変性したオリゴジメチルフェニレンオキシ基置換ジメチルフェニレンオキシ基から選ばれる少なくとも一つである。また、このシアナト基で変性したオリゴフェニレンオキシ基含有環状ホスファゼン化合物は、好ましくは式1のnが1若しくは2の化合物である。本発明のシアナト基で変性したオリゴフェニレンオキシ基含有環状ホスファゼン化合物は、好ましくは、式1において、2n4個のAのうちの1~2n2個がA2基である。さらに、本発明シアナト基で変性したオリゴフェニレンオキシ基含有環状ホスファゼン化合物は、好ましくは、式1のnが異なる二種以上のものを含んでいる。本発明の製造方法は、本発明に係るシアナト基で変性したオリゴフェニレンオキシ基含有環状ホスファゼン化合物の製造方法に関するものであり、下記の式4で表される、オリゴフェニレンオキシ基含有環状ホスファゼン化合物とハロゲン化シアンを塩基条件下で反応させる工程を含んでいる。式4中、mは1~6の整数を示し、Gは下記のG1基およびG2基からなる群から選ばれた基を示し、かつ少なくとも一つがG2基である。G1基:炭素数1~6のアルキル基、アルケニル基およびアリール基から選ばれる少なくとも一種の基が置換されていてもよい、炭素数6~20のアリールオキシ基。G2基:下記の式5で示されるオリゴフェニレンオキシ基置換フェニルオキシ基からなる群から選ばれる基。式5中、E10~E14はそれぞれ独立の置換基であって、水素原子、ヒドロキシル基、炭素数1~6のアルキル基、アルケニル基、並びに炭素数1~6のアルキル基、アルケニル基およびアリール基から選ばれる少なくとも一種の基が置換されてもよい炭素数6~20のアリール基から選ばれる基であり、かつ少なくとも一つが下記の式6で示されるオリゴフェニレンオキシ基である。式6中、tは1~50の整数を示し、E15~E18は、それぞれ独立の置換基であって、水素原子、炭素数1~6のアルキル基およびアルケニル基、並びに炭素数1~6のアルキル基、アルケニル基およびアリール基から選ばれる少なくとも一種の基が置換されてもよい炭素数6~20のアリール基から選ばれる基を示す。本発明に係る樹脂組成物は、樹脂成分と本発明のシアナト基で変性したオリゴフェニレンオキシ基含有環状ホスファゼン化合物とを含んでいる。ここで用いられる樹脂成分は、例えば、ポリフェニレンエーテル樹脂、エポキシ樹脂、ポリアミド樹脂、ポリアミドイミド樹脂、ポリエーテルイミド樹脂、ポリイミド樹脂、ポリスルホン樹脂、フェノキシ樹脂、クレゾールノボラック樹脂、シアン酸エステル樹脂およびビスマレイミド-シアン酸エステル樹脂からなる群から選ばれる少なくとも一種である。本発明の樹脂成形体は、本発明の樹脂組成分からなるものである。また、本発明の電子部品は、本発明の樹脂成形体を用いたものである。本発明のシアナト基で変性したオリゴフェニレンオキシ基含有環状ホスファゼン化合物は、上述のような特定の構造を有するものであるため、樹脂成形体を形成するための樹脂組成物において用いられた場合、その電気特性において低い誘電率および低い誘電正接を達成でき、高温での信頼性を損なわずに樹脂成形体の難燃性を効果的に高めることができる。本発明に係るシアナト基で変性した変性オリゴフェニレンオキシ基含有環状ホスファゼン化合物の製造方法は、上述のような特定の工程を含むものであるため、本発明に係る特定の構造を有するシアナト基で変性したオリゴフェニレンオキシ基含有環状ホスファゼン化合物を製造することができる。本発明の樹脂組成物は、本発明のシアナト基で変性したオリゴフェニレンオキシ基含有環状ホスファゼン化合物を難燃剤として含むため、実用的な難燃性を示し、電気特性において、低誘電率および低誘電正接を達成でき、しかも高温信頼性に優れた樹脂成形体を得ることができる。本発明に樹脂成形体は本発明の樹脂組成物から成るため、実用的な難燃性を示し、電気特性において低誘電率および低誘電正接を達成でき、しかも高温信頼性に優れている。シアナト基で変性したフェニレンオキシ基含有環状ホスファゼン化合物本発明のシアナト基で変性したフェニレンオキシ基含有環状ホスファゼン化合物は、下記の式1で表されるものである。式1において、nは、1から6の整数を示している。但し、本発明のシアナト基で変性したオリゴフェニレンオキシ基含有環状ホスファゼン化合物は、式1のnが小さい化合物の方が、後述する樹脂組成物に用いられた場合において樹脂成分との相溶性が高い。このため、式1のnは、1から4の整数が好ましく、1若しくは2が特に好ましい。すなわち、このシアナト基で変性したオリゴフェニレンオキシ基含有環状ホスファゼン化合物として特に好ましいものは、nが1のシクロトリホスファゼン3量体を有するシアナト基で変性したオリゴフェニレンオキシ基含有環状ホスファゼン化合物およびnが2のシクロテトラホスファゼン4量体を有するシアナト基で変性したオリゴフェニレンオキシ基含有環状ホスファゼン化合物である。また、シアナト基で変性したオリゴフェニレンオキシ基含有環状ホスファゼン化合物は、nが異なる二種以上のものの混合物であってもよい。式1において、Aは、下記のA1基およびA2基からなる群から選ばれた基を示している。但し、Aのうちの少なくとも一つはA2基である。[A1基]炭素数が6~20のアリールオキシ基。このアリールオキシ基は、炭素数が1~6のアルキル基、アルケニル基およびアリール基から選ばれる少なくとも一種の基が置換されていてもよい。このようなアリールオキシ基としては、例えば、フェノキシ基、メチルフェノキシ基、ジメチルフェノキシ基、エチルフェノキシ基、エチルメチルフェノキシ基、ジエチルフェノキシ基、n-プロピルフェノキシ基、イソプロピルフェノキシ基、イソプロピルメチルフェノキシ基、イソプロピルエチルフェノキシ基、ジイソプロピルフェノキシ基、n-ブチルフェノキシ基、sec-ブチルフェノキシ基、tert-ブチルフェノキシ基、n-ペンチルフェノキシ基、n-ヘキシルフェノキシ基、エテニルフェノキシ基、1-プロペニルフェノキシ基、2-プロペニルフェノキシ基、イソプロペニルフェノキシ基、1-ブテニルフェノキシ基、sec-ブテニルフェノキシ基、1-ペンテニルフェノキシ基、1-ヘキセニルフェノキシ基、フェニルフェノキシ基、ナフチルオキシ基、アントリルオキシ基およびフェナントリルオキシ基等を挙げることができる。このうち、フェノキシ基、メチルフェノキシ基、ジメチルフェノキシ基、ジエチルフェノキシ基、2-プロペニルフェノキシ基、フェニルフェノキシ基およびナフチルオキシ基が好ましく、フェノキシ基、メチルフェノキシ基、ジメチルフェノキシ基およびナフチルオキシ基が特に好ましい。[A2基]A2基:下記の式2で示されるオリゴフェニレンオキシ基置換フェニルオキシ基からなる群から選ばれる基。式2中、E1~E5はそれぞれ独立の置換基であって、水素原子、ヒドロキシル基、炭素数1~6のアルキル基、アルケニル基、並びに炭素数1~6のアルキル基、アルケニル基およびアリール基から選ばれる少なくとも一種の基が置換されてもよい炭素数6~20のアリール基から選ばれる基であり、かつ少なくとも一つが下記の式3で示されるオリゴフェニレンオキシ基である。式3中、qは1~50の整数を示す。また、E6~E9は、それぞれ独立の置換基であって、水素原子、炭素数1~6のアルキル基およびアルケニル基、並びに炭素数1~6のアルキル基、アルケニル基およびアリール基から選ばれる少なくとも一種の基が置換されてもよい炭素数6~20のアリール基から選ばれる基である。式3で示されるグリシジル基で変性したオリゴフェニレンオキシ基のフェニレンオキシ基の繰り返し数qは、1から50であるが、使用される樹脂成分や要求される難燃性の程度によって、適宜選択することができる。例えば、使用される樹脂成分が燃焼しやすい場合、一緒に使用するグリシジル基で変性したオリゴフェニレンオキシ基置換環状ホスファゼン化合物のフェニレンオキシ基の繰り返し数が小さいものqが小さいものを選択してリン含有率を高めることができ、一方、使用される樹脂成分が燃焼しにくい場合、フェニレンオキシ基の繰り返し数が大きいものqが大きいものを選択してリン含有率を下げることができ、樹脂組成物の難燃性を適宜調整することができる。A2基の具体例として、シアナト-3-オリゴメチルフェニレンオキシ基置換フェニルオキシ基、シアナト-4-オリゴメチルフェニレンオキシ基置換フェニルオキシ基、シアナト-3-オリゴメチルフェニレンオキシ基置換-2-メチルフェニルオキシ基、シアナト-3-オリゴメチルフェニレンオキシ基置換-4-メチルフェニルオキシ基、シアナト-3-オリゴメチルフェニレンオキシ基置換-5-メチルフェニルオキシ基、シアナト-4-オリゴメチルフェニレンオキシ基置換-2-メチルフェニルオキシ基、シアナト-4-オリゴメチルフェニレンオキシ基置換-3-メチルフェニルオキシ基、シアナト-3-オリゴメチルフェニレンオキシ基置換-2-アリルフェニルオキシ基、シアナト-3-オリゴメチルフェニレンオキシ基置換-4-アリルフェニルオキシ基、シアナト-3-オリゴメチルフェニレンオキシ基置換-5-アリルフェニルオキシ基、シアナト-4-オリゴメチルフェニレンオキシ基置換-2-アリルフェニルオキシ基、シアナト-4-オリゴメチルフェニレンオキシ基置換-3-アリルフェニルオキシ基、シアナト-3-オリゴメチルフェニレンオキシ基置換-4-フェニルフェニルオキシ基、シアナト-3-オリゴメチルフェニレンオキシ基置換-5-フェニルフェニルオキシ基、シアナト-4-オリゴメチルフェニレンオキシ基置換-3-フェニルフェニルオキシ基、シアナト-3-オリゴメチルフェニレンオキシ基置換-2,4-ジメチルフェニルオキシ基、シアナト-3-オリゴメチルフェニレンオキシ基置換-2,5-ジメチルフェニルオキシ基、シアナト-4-オリゴメチルフェニレンオキシ基置換-2,3-ジメチルフェニルオキシ基、シアナト-4-オリゴメチルフェニレンオキシ基置換-2,5-ジメチルフェニルオキシ基、シアナト-4-オリゴメチルフェニレンオキシ基置換-3,5-ジメチルフェニルオキシ基、シアナト-3-オリゴメチルフェニレンオキシ基置換-2,4,5-トリメチルフェニルオキシ基、シアナト-4-オリゴメチルフェニレンオキシ基置換-2,3,5-トリメチルフェニルオキシ基、シアナト-3-オリゴジメチルフェニレンオキシ基置換フェニルオキシ基、シアナト-4-オリゴジメチルフェニレンオキシ基置換フェニルオキシ基、シアナト-3-オリゴジメチルフェニレンオキシ基置換-2-メチルフェニルオキシ基、シアナト-3-オリゴジメチルフェニレンオキシ基置換-4-メチルフェニルオキシ基、シアナト-3-オリゴジメチルフェニレンオキシ基置換-5-メチルフェニルオキシ基、シアナト-4-オリゴジメチルフェニレンオキシ基置換-2-メチルフェニルオキシ基、シアナト-4-オリゴジメチルフェニレンオキシ基置換-3-メチルフェニルオキシ基、シアナト-3-オリゴジメチルフェニレンオキシ基置換-2-アリルフェニルオキシ基、シアナト-3-オリゴジメチルフェニレンオキシ基置換-4-アリルフェニルオキシ基、シアナト-3-オリゴジメチルフェニレンオキシ基置換-5-アリルフェニルオキシ基、シアナト-4-オリゴジメチルフェニレンオキシ基置換-2-アリルフェニルオキシ基、シアナト-4-オリゴジメチルフェニレンオキシ基置換-3-アリルフェニルオキシ基、シアナト-3-オリゴジメチルフェニレンオキシ基置換-4-フェニルフェニルオキシ基、シアナト-3-オリゴジメチルフェニレンオキシ基置換-5-フェニルフェニルオキシ基、シアナト-4-オリゴジメチルフェニレンオキシ基置換-3-フェニルフェニルオキシ基、シアナト-3-オリゴジメチルフェニレンオキシ基置換-2,4-ジメチルフェニルオキシ基、シアナト-3-オリゴジメチルフェニレンオキシ基置換-2,5-ジメチルフェニルオキシ基、シアナト-4-オリゴジメチルフェニレンオキシ基置換-2,3-ジメチルフェニルオキシ基、シアナト-4-オリゴジメチルフェニレンオキシ基置換-2,5-ジメチルフェニルオキシ基、シアナト-4-オリゴジメチルフェニレンオキシ基置換-3,5-ジメチルフェニルオキシ基、シアナト-3-オリゴジメチルフェニレンオキシ基置換-2,4,5-トリメチルフェニルオキシ基およびシアナト-4-オリゴジメチルフェニレンオキシ基置換-2,3,5-トリメチルフェニルオキシ基からなる群から選ばれる少なくとも一つのものである。上述のA2基として、シアナト-3-オリゴメチルフェニレンオキシ基置換フェニルオキシ基、シアナト-4-オリゴメチルフェニレンオキシ基置換フェニルオキシ基、シアナト-3-オリゴメチルフェニレンオキシ基置換-4-メチルフェニルオキシ基、シアナト-3-オリゴメチルフェニレンオキシ基置換-5-メチルフェニルオキシ基、シアナト-4-オリゴメチルフェニレンオキシ基置換-3-メチルフェニルオキシ基、シアナト-3-オリゴメチルフェニレンオキシ基置換-2,4-ジメチルフェニルオキシ基、シアナト-3-オリゴメチルフェニレンオキシ基置換-2,5-ジメチルフェニルオキシ基、シアナト-4-オリゴメチルフェニレンオキシ基置換-2,3-ジメチルフェニルオキシ基、シアナト-4-オリゴメチルフェニレンオキシ基置換-3,5-ジメチルフェニルオキシ基、シアナト-3-オリゴメチルフェニレンオキシ基置換-2,4,5-トリメチルフェニルオキシ基、シアナト-4-オリゴメチルフェニレンオキシ基置換-2,3,5-トリメチルフェニルオキシ基、シアナト-3-オリゴジメチルフェニレンオキシ基置換フェニルオキシ基、シアナト-4-オリゴジメチルフェニレンオキシ基置換フェニルオキシ基、シアナト-3-オリゴジメチルフェニレンオキシ基置換-4-メチルフェニルオキシ基、シアナト-3-オリゴジメチルフェニレンオキシ基置換-5-メチルフェニルオキシ基、シアナト-4-オリゴジメチルフェニレンオキシ基置換-3-メチルフェニルオキシ基、シアナト-3-オリゴジメチルフェニレンオキシ基置換-2,4-ジメチルフェニルオキシ基、シアナト-3-オリゴジメチルフェニレンオキシ基置換-2,5-ジメチルフェニルオキシ基、シアナト-4-オリゴジメチルフェニレンオキシ基置換-2,3-ジメチルフェニルオキシ基、シアナト-4-オリゴジメチルフェニレンオキシ基置換-3,5-ジメチルフェニルオキシ基、シアナト-3-オリゴジメチルフェニレンオキシ基置換-2,4,5-トリメチルフェニルオキシ基およびシアナト-4-オリゴジメチルフェニレンオキシ基置換-2,3,5-トリメチルフェニルオキシ基が好ましく、シアナト-3-オリゴメチルフェニレンオキシ基置換フェニルオキシ基、シアナト-4-オリゴメチルフェニレンオキシ基置換フェニルオキシ基、シアナト-3-オリゴメチルフェニレンオキシ基置換-4-メチルフェニルオキシ基、シアナト-3-オリゴメチルフェニレンオキシ基置換-5-メチルフェニルオキシ基、シアナト-4-オリゴメチルフェニレンオキシ基置換-3-メチルフェニルオキシ基、シアナト-3-オリゴメチルフェニレンオキシ基置換-2,4-ジメチルフェニルオキシ基、シアナト-3-オリゴメチルフェニレンオキシ基置換-2,5-ジメチルフェニルオキシ基、シアナト-4-オリゴメチルフェニレンオキシ基置換-2,3-ジメチルフェニルオキシ基、シアナト-4-オリゴメチルフェニレンオキシ基置換-3,5-ジメチルフェニルオキシ基、シアナト-3-オリゴメチルフェニレンオキシ基置換-2,4,5-トリメチルフェニルオキシ基、シアナト-4-オリゴメチルフェニレンオキシ基置換-2,3,5-トリメチルフェニルオキシ基、シアナト-3-オリゴジメチルフェニレンオキシ基置換フェニルオキシ基、シアナト-4-オリゴジメチルフェニレンオキシ基置換フェニルオキシ基、シアナト-3-オリゴジメチルフェニレンオキシ基置換-4-メチルフェニルオキシ基、シアナト-3-オリゴジメチルフェニレンオキシ基置換-5-メチルフェニルオキシ基、シアナト-4-オリゴジメチルフェニレンオキシ基置換-3-メチルフェニルオキシ基、シアナト-3-オリゴジメチルフェニレンオキシ基置換-2,4-ジメチルフェニルオキシ基、シアナト-3-オリゴジメチルフェニレンオキシ基置換-2,5-ジメチルフェニルオキシ基、シアナト-4-オリゴジメチルフェニレンオキシ基置換-2,3-ジメチルフェニルオキシ基、シアナト-4-オリゴジメチルフェニレンオキシ基置換-3,5-ジメチルフェニルオキシ基、シアナト-3-オリゴジメチルフェニレンオキシ基置換-2,4,5-トリメチルフェニルオキシ基およびシアナト-4-オリゴジメチルフェニレンオキシ基置換-2,3,5-トリメチルフェニルオキシ基が特に好ましい。式1において、Aは2n4個含まれているが、このうちの少なくとも一つがA2基である。したがって、式1で表される本発明のグリシジル基で変性したオリゴフェニレンオキシ基含有環状ホスファゼン化合物は、次の形態に大別することができる。[形態1]2n4個の全てのAがA2基のものである。この場合、Aは、全てが同じA2基であってもよいし、二種以上のA2基であってもよい。このような形態のホスファゼン環を有するエポキシ不飽和カルボキシレート化合物の具体例としては、式1のnが1であるシアナト基で変性したオリゴフェニレンオキシ基含有シクロトリホスファゼン化合物、式1のnが2であるシアナト基で変性したオリゴフェニレンオキシ基含有シクロテトラホスファゼン化合物、式1のnが3であるシアナト基で変性したオリゴフェニレンオキシ基含有シクロペンタホスファゼン化合物および式1のnが4であるシアナト基で変性したオリゴフェニレンオキシ基含有シクロヘキサホスファゼン化合物であって、Aの全てが、シアナト-3-オリゴメチルフェニレンオキシ基置換フェニルオキシ基、シアナト-4-オリゴメチルフェニレンオキシ基置換フェニルオキシ基、シアナト-3-オリゴメチルフェニレンオキシ基置換-4-メチルフェニルオキシ基、シアナト-3-オリゴメチルフェニレンオキシ基置換-5-メチルフェニルオキシ基、シアナト-4-オリゴメチルフェニレンオキシ基置換-3-メチルフェニルオキシ基、シアナト-3-オリゴメチルフェニレンオキシ基置換-2,4-ジメチルフェニルオキシ基、シアナト-3-オリゴメチルフェニレンオキシ基置換-2,5-ジメチルフェニルオキシ基、シアナト-4-オリゴメチルフェニレンオキシ基置換-2,3-ジメチルフェニルオキシ基、シアナト-4-オリゴメチルフェニレンオキシ基置換-3,5-ジメチルフェニルオキシ基、シアナト-3-オリゴメチルフェニレンオキシ基置換-2,4,5-トリメチルフェニルオキシ基、シアナト-4-オリゴメチルフェニレンオキシ基置換-2,3,5-トリメチルフェニルオキシ基、シアナト-3-オリゴジメチルフェニレンオキシ基置換フェニルオキシ基、シアナト-4-オリゴジメチルフェニレンオキシ基置換フェニルオキシ基、シアナト-3-オリゴジメチルフェニレンオキシ基置換-4-メチルフェニルオキシ基、シアナト-3-オリゴジメチルフェニレンオキシ基置換-5-メチルフェニルオキシ基、シアナト-4-オリゴジメチルフェニレンオキシ基置換-3-メチルフェニルオキシ基、シアナト-3-オリゴジメチルフェニレンオキシ基置換-2,4-ジメチルフェニルオキシ基、シアナト-3-オリゴジメチルフェニレンオキシ基置換-2,5-ジメチルフェニルオキシ基、シアナト-4-オリゴジメチルフェニレンオキシ基置換-2,3-ジメチルフェニルオキシ基、シアナト-4-オリゴジメチルフェニレンオキシ基置換-3,5-ジメチルフェニルオキシ基、シアナト-3-オリゴジメチルフェニレンオキシ基置換-2,4,5-トリメチルフェニルオキシ基およびシアナト-4-オリゴジメチルフェニレンオキシ基置換-2,3,5-トリメチルフェニルオキシ基からなるA2基群から選ばれた一種のA2基であるもの、並びに当該A2基群から選ばれた二種以上のA2基であるものである。また、この形態のシアナト基で変性したオリゴフェニレンオキシ基含有環状ホスファゼン化合物は、これらの好ましいシアナト基で変性したオリゴフェニレンオキシ基含有環状ホスファゼン化合物の任意の混合物であってもよい。[形態2]2n4個のAのうちの一部すなわち、少なくとも一つがA2基であり、他のAがA1基からなる群から選ばれた基のものである。この場合、A2基以外の他のAは、全てが同じA1基であってもよいし、二種以上のA1基または二種以上のA1基が混在したものであってもよい。この形態のシアナト基で変性したオリゴフェニレンオキシ基含有環状ホスファゼン化合物として好ましいものは、式1のnが1であるシアナト基で変性したオリゴフェニレンオキシ基含有シクロトリホスファゼン化合物、式1のnが2であるシアナト基で変性したオリゴフェニレンオキシ基含有シクロテトラホスファゼン化合物、式1のnが3であるシアナト基で変性したオリゴフェニレンオキシ基含有シクロペンタホスファゼン化合物および式1のnが4であるシアナト基で変性したオリゴフェニレンオキシ基含有シクロヘキサホスファゼン化合物であって、2n4個のAのうちの1個~2n2個がA2基のもの並びにこれらの任意の混合物が好ましい。この種のシアナト基で変性したオリゴフェニレンオキシ基含有環状ホスファゼン化合物は、本発明の他の形態のシアナト基で変性したオリゴフェニレンオキシ基含有環状ホスファゼン化合物に比べ、高温信頼性および機械的強度特に高いガラス転移温度がより優れた樹脂成形体を実現可能な点において有利である。このような好ましいシアナト基で変性したオリゴフェニレンオキシ基含有ホスファゼン化合物の具体例としては、式1のnが1であるシアナト基で変性したオリゴフェニレンオキシ基含有シクロトリホスファゼン化合物、式1のnが2であるシアナト基で変性したオリゴフェニレンオキシ基含有シクロテトラホスファゼン化合物、式1のnが3であるシアナト基で変性したオリゴフェニレンオキシ基含有シクロペンタホスファゼン化合物および式1のnが4であるシアナト基で変性したオリゴフェニレンオキシ基含有シクロヘキサホスファゼン化合物であって、Aが、A2基であるシアナト-3-オリゴメチルフェニレンオキシ基置換フェニルオキシ基とA1基であるフェノキシ基との組み合わせのもの、A2基であるシアナト-4-オリゴメチルフェニレンオキシ基置換フェニルオキシ基とA1基であるフェノキシ基との組み合わせのもの、A2基であるシアナト-3-オリゴメチルフェニレンオキシ基置換-4-メチルフェニルオキシ基とA1基であるフェノキシ基との組み合わせのもの、A2基であるシアナト-3-オリゴメチルフェニレンオキシ基置換-5-メチルフェニルオキシ基とA1基であるフェノキシ基との組み合わせのもの、A2基であるシアナト-4-オリゴメチルフェニレンオキシ基置換-3-メチルフェニルオキシ基とA1基であるフェノキシ基との組み合わせのもの、A2基であるシアナト-3-オリゴメチルフェニレンオキシ基置換-2,4-ジメチルフェニルオキシ基とA1基であるフェノキシ基との組み合わせのもの、A2基であるシアナト-3-オリゴメチルフェニレンオキシ基置換-2,5-ジメチルフェニルオキシ基とA1基であるフェノキシ基との組み合わせのもの、A2基であるシアナト-4-オリゴメチルフェニレンオキシ基置換-2,3-ジメチルフェニルオキシ基とA1基であるフェノキシ基との組み合わせのもの、A2基であるシアナト-4-オリゴメチルフェニレンオキシ基置換-3,5-ジメチルフェニルオキシ基とA1基であるフェノキシ基との組み合わせのもの、A2基であるシアナト-3-オリゴメチルフェニレンオキシ基置換-2,4,5-トリメチルフェニルオキシ基とA1基であるフェノキシ基との組み合わせのもの、A2基であるシアナト-4-オリゴメチルフェニレンオキシ基置換-2,3,5-トリメチルフェニルオキシ基とA1基であるフェノキシ基との組み合わせのもの、A2基であるシアナト-3-オリゴジメチルフェニレンオキシ基置換フェニルオキシ基とA1基であるフェノキシ基との組み合わせのもの、A2基であるシアナト-4-オリゴジメチルフェニレンオキシ基置換フェニルオキシ基とA1基であるフェノキシ基との組み合わせのもの、A2基であるシアナト-3-オリゴジメチルフェニレンオキシ基置換-4-メチルフェニルオキシ基とA1基であるフェノキシ基との組み合わせのもの、A2基であるシアナト-3-オリゴジメチルフェニレンオキシ基置換-5-メチルフェニルオキシ基とA1基であるフェノキシ基との組み合わせのもの、A2基であるシアナト-4-オリゴジメチルフェニレンオキシ基置換-3-メチルフェニルオキシ基とA1基であるフェノキシ基との組み合わせのもの、A2基であるシアナト-3-オリゴジメチルフェニレンオキシ基置換-2,4-ジメチルフェニルオキシ基とA1基であるフェノキシ基との組み合わせのもの、A2基であるシアナト-3-オリゴジメチルフェニレンオキシ基置換-2,5-ジメチルフェニルオキシ基とA1基であるフェノキシ基との組み合わせのもの、A2基であるシアナト-4-オリゴジメチルフェニレンオキシ基置換-2,3-ジメチルフェニルオキシ基とA1基であるフェノキシ基との組み合わせのもの、A2基であるシアナト-4-オリゴジメチルフェニレンオキシ基置換-3,5-ジメチルフェニルオキシ基とA1基であるフェノキシ基との組み合わせのもの、A2基であるシアナト-3-オリゴジメチルフェニレンオキシ基置換-2,4,5-トリメチルフェニルオキシ基とA1基であるフェノキシ基との組み合わせのもの、A2基であるシアナト-4-オリゴジメチルフェニレンオキシ基置換-2,3,5-トリメチルフェニルオキシ基とA1基であるフェノキシ基との組み合わせのもの、A2基であるシアナト-3-オリゴメチルフェニレンオキシ基置換フェニルオキシ基とA1基であるメチルフェノキシ基との組み合わせのもの、A2基であるシアナト-4-オリゴメチルフェニレンオキシ基置換フェニルオキシ基とA1基であるメチルフェノキシ基との組み合わせのもの、A2基であるシアナト-3-オリゴメチルフェニレンオキシ基置換-4-メチルフェニルオキシ基とA1基であるメチルフェノキシ基との組み合わせのもの、A2基であるシアナト-3-オリゴメチルフェニレンオキシ基置換-5-メチルフェニルオキシ基とA1基であるメチルフェノキシ基との組み合わせのもの、A2基であるシアナト-4-オリゴメチルフェニレンオキシ基置換-3-メチルフェニルオキシ基とA1基であるメチルフェノキシ基との組み合わせのもの、A2基であるシアナト-3-オリゴメチルフェニレンオキシ基置換-2,4-ジメチルフェニルオキシ基とA1基であるメチルフェノキシ基との組み合わせのもの、A2基であるシアナト-3-オリゴメチルフェニレンオキシ基置換-2,5-ジメチルフェニルオキシ基とA1基であるメチルフェノキシ基との組み合わせのもの、A2基であるシアナト-4-オリゴメチルフェニレンオキシ基置換-2,3-ジメチルフェニルオキシ基とA1基であるメチルフェノキシ基との組み合わせのもの、A2基であるシアナト-4-オリゴメチルフェニレンオキシ基置換-3,5-ジメチルフェニルオキシ基とA1基であるメチルフェノキシ基との組み合わせのもの、A2基であるシアナト-3-オリゴメチルフェニレンオキシ基置換-2,4,5-トリメチルフェニルオキシ基とA1基であるメチルフェノキシ基との組み合わせのもの、A2基であるシアナト-4-オリゴメチルフェニレンオキシ基置換-2,3,5-トリメチルフェニルオキシ基とA1基であるメチルフェノキシ基との組み合わせのもの、A2基であるシアナト-3-オリゴジメチルフェニレンオキシ基置換フェニルオキシ基とA1基であるメチルフェノキシ基との組み合わせのもの、A2基であるシアナト-4-オリゴジメチルフェニレンオキシ基置換フェニルオキシ基とA1基であるメチルフェノキシ基との組み合わせのもの、A2基であるシアナト-3-オリゴジメチルフェニレンオキシ基置換-4-メチルフェニルオキシ基とA1基であるメチルフェノキシ基との組み合わせのもの、A2基であるシアナト-3-オリゴジメチルフェニレンオキシ基置換-5-メチルフェニルオキシ基と、A1基であるメチルフェノキシ基との組み合わせのもの、A2基であるシアナト-4-オリゴジメチルフェニレンオキシ基置換-3-メチルフェニルオキシ基とA1基であるメチルフェノキシ基との組み合わせのもの、A2基であるシアナト-3-オリゴジメチルフェニレンオキシ基置換-2,4-ジメチルフェニルオキシ基とA1基であるメチルフェノキシ基との組み合わせのもの、A2基であるシアナト-3-オリゴジメチルフェニレンオキシ基置換-2,5-ジメチルフェニルオキシ基とA1基であるメチルフェノキシ基との組み合わせのもの、A2基であるシアナト-4-オリゴジメチルフェニレンオキシ基置換-2,3-ジメチルフェニルオキシ基とA1基であるメチルフェノキシ基との組み合わせのもの、A2基であるシアナト-4-オリゴジメチルフェニレンオキシ基置換-3,5-ジメチルフェニルオキシ基とA1基であるメチルフェノキシ基との組み合わせのもの、A2基であるシアナト-3-オリゴジメチルフェニレンオキシ基置換-2,4,5-トリメチルフェニルオキシ基とA1基であるメチルフェノキシ基との組み合わせのもの、A2基であるシアナト-4-オリゴジメチルフェニレンオキシ基置換-2,3,5-トリメチルフェニルオキシ基とA1基であるメチルフェノキシ基との組み合わせのものおよびこれらの任意の混合物を挙げることができる。このうち、式1のnが1であるシアナト基で変性したオリゴフェニレンオキシ基含有シクロトリホスファゼン化合物、式1のnが2であるシアナト基で変性したオリゴフェニレンオキシ基含有シクロテトラホスファゼン化合物、式1のnが3であるシアナト基で変性したオリゴフェニレンオキシ基含有シクロペンタホスファゼン化合物、式1のnが4であるシアナト基で変性したオリゴフェニレンオキシ基含有シクロヘキサホスファゼン化合物であって、AがA2基であるシアナト-4-オリゴメチルフェニレンオキシ基置換フェニルオキシ基とA1基であるフェノキシ基との組み合わせのもの、A2基であるシアナト-4-オリゴメチルフェニレンオキシ基置換-3-メチルフェニルオキシ基とA1基であるフェノキシ基との組み合わせのもの、A2基であるシアナト-4-オリゴメチルフェニレンオキシ基置換-2,3-ジメチルフェニルオキシ基とA1基であるフェノキシ基との組み合わせのもの、A2基であるシアナト-4-オリゴメチルフェニレンオキシ基置換-3,5-ジメチルフェニルオキシ基とA1基であるフェノキシ基との組み合わせのもの、A2基であるシアナト-4-オリゴメチルフェニレンオキシ基置換-2,3,5-トリメチルフェニルオキシ基とA1基であるフェノキシ基との組み合わせのもの、A2基であるシアナト-4-オリゴジメチルフェニレンオキシ基置換フェニルオキシ基とA1基であるフェノキシ基との組み合わせのもの、A2基であるシアナト-4-オリゴジメチルフェニレンオキシ基置換-3-メチルフェニルオキシ基とA1基であるフェノキシ基との組み合わせのもの、A2基であるシアナト-4-オリゴジメチルフェニレンオキシ基置換-2,3-ジメチルフェニルオキシ基とA1基であるフェノキシ基との組み合わせのもの、A2基であるシアナト-4-オリゴジメチルフェニレンオキシ基置換-3,5-ジメチルフェニルオキシ基とA1基であるフェノキシ基との組み合わせのもの、A2基であるシアナト-4-オリゴジメチルフェニレンオキシ基置換-2,3,5-トリメチルフェニルオキシ基とA1基であるフェノキシ基との組み合わせのもの、A2基であるシアナト-4-オリゴメチルフェニレンオキシ基置換フェニルオキシ基とA1基であるメチルフェノキシ基との組み合わせのもの、A2基であるシアナト-4-オリゴメチルフェニレンオキシ基置換-3-メチルフェニルオキシ基とA1基であるメチルフェノキシ基との組み合わせのもの、A2基であるシアナト-4-オリゴメチルフェニレンオキシ基置換-2,3-ジメチルフェニルオキシ基と、A1基であるメチルフェノキシ基との組み合わせのもの、A2基であるシアナト-4-オリゴメチルフェニレンオキシ基置換-3,5-ジメチルフェニルオキシ基とA1基であるメチルフェノキシ基との組み合わせのもの、A2基であるシアナト-4-オリゴメチルフェニレンオキシ基置換-2,3,5-トリメチルフェニルオキシ基とA1基であるメチルフェノキシ基との組み合わせのもの、A2基であるシアナト-4-オリゴジメチルフェニレンオキシ基置換フェニルオキシ基とA1基であるメチルフェノキシ基との組み合わせのもの、A2基であるシアナト-4-オリゴジメチルフェニレンオキシ基置換-3-メチルフェニルオキシ基とA1基であるメチルフェノキシ基との組み合わせのもの、A2基であるシアナト-4-オリゴジメチルフェニレンオキシ基置換-2,3-ジメチルフェニルオキシ基とA1基であるメチルフェノキシ基との組み合わせのもの、A2基であるシアナト-4-オリゴジメチルフェニレンオキシ基置換-3,5-ジメチルフェニルオキシ基とA1基であるメチルフェノキシ基との組み合わせのもの、A2基であるシアナト-4-オリゴジメチルフェニレンオキシ基置換-2,3,5-トリメチルフェニルオキシ基とA1基であるメチルフェノキシ基との組み合わせのものおよびこれらの任意の混合物がさらに好ましい。特に、式1のnが1であるシアナト基で変性したオリゴフェニレンオキシ基含有シクロトリホスファゼン化合物、式1のnが2であるシアナト基で変性したオリゴフェニレンオキシ基含有シクロテトラホスファゼン化合物、式1のnが3であるシアナト基で変性したオリゴフェニレンオキシ基含有シクロペンタホスファゼン化合物、式1のnが4であるシアナト基で変性したオリゴフェニレンオキシ基含有シクロヘキサホスファゼン化合物であって、Aが、A2基であるシアナト-4-オリゴジメチルフェニレンオキシ基置換フェニルオキシ基とA1基であるフェノキシ基との組み合わせのもの、A2基であるシアナト-4-オリゴジメチルフェニレンオキシ基置換-3-メチルフェニルオキシ基とA1基であるフェノキシ基との組み合わせのもの、A2基であるシアナト-4-オリゴジメチルフェニレンオキシ基置換-2,3-ジメチルフェニルオキシ基とA1基であるフェノキシ基との組み合わせのもの、A2基であるシアナト-4-オリゴジメチルフェニレンオキシ基置換-3,5-ジメチルフェニルオキシ基とA1基であるフェノキシ基との組み合わせのもの、A2基であるシアナト-4-オリゴジメチルフェニレンオキシ基置換-2,3,5-トリメチルフェニルオキシ基とA1基であるフェノキシ基との組み合わせのもの、A2基であるシアナト-4-オリゴジメチルフェニレンオキシ基置換フェニルオキシ基とA1基であるメチルフェノキシ基との組み合わせのもの、A2基であるシアナト-4-オリゴジメチルフェニレンオキシ基置換-3-メチルフェニルオキシ基とA1基であるメチルフェノキシ基との組み合わせのもの、A2基であるシアナト-4-オリゴジメチルフェニレンオキシ基置換-2,3-ジメチルフェニルオキシ基とA1基であるメチルフェノキシ基との組み合わせのもの、A2基であるシアナト-4-オリゴジメチルフェニレンオキシ基置換-3,5-ジメチルフェニルオキシ基とA1基であるメチルフェノキシ基との組み合わせのもの、A2基であるシアナト-4-オリゴジメチルフェニレンオキシ基置換-2,3,5-トリメチルフェニルオキシ基とA1基であるメチルフェノキシ基との組み合わせのものおよびこれらの任意の混合物が好ましい。本発明のシアナト基で変性したオリゴフェニレンオキシ基含有環状ホスファゼン化合物は、通常数平均分子量が、1,000~10,000のものが好ましい。数平均分子量が10,000を超えるとリン含有率が低下してしまい、後述する樹脂成形体に対して十分な難燃性を付与することが困難になる可能性がある。逆に、数平均分子量が1,000未満の場合は、シアナト基で変性したオリゴフェニレンオキシ基含有環状ホスファゼン化合物のオリゴフェニレンオキシ基が十分に置換していない可能性があるため、後述する樹脂成形体の誘電率および誘電正接が高くなり、良好な電気特性を示さない可能性がある。シアナト基で変性したオリゴフェニレンオキシ基含有環状ホスファゼン化合物の製造方法本発明のシアナト基で変性したオリゴフェニレンオキシ基含有環状ホスファゼン化合物は、特定のオリゴフェニレンオキシ基含有環状ホスファゼン化合物とハロゲン化シアンとを反応して製造することができる。以下、代表的な製造方法を説明する。特定のオリゴフェニレンオキシ基含有環状ホスファゼン化合物本発明の製造方法において用いられるオリゴフェニレンオキシ基含有環状ホスファゼン化合物は、例えば、下記の式4で表されるものである。式4中、mは1~6の整数を示す。また、Gは、下記のG1基およびG2基からなる群から選ばれる基を示す。但し、2m4個のGのうちの少なくとも一つがG2基である。したがって、式4で示されるオリゴフェニレンオキシ基含有環状ホスファゼン化合物は、Gの全てがG2基であるものと、GとしてG1基およびG2基の両方を備えたものの二種類がある。G1基:炭素数1~6のアルキル基、アルケニル基およびアリール基から選ばれる少なくとも一種の基が置換されていてもよい、炭素数6~20のアリールオキシ基。G2基:下記の式5で示されるオリゴフェニレンオキシ基置換フェニルオキシ基からなる群から選ばれる基。式5中、E10~E14はそれぞれ独立の置換基であって、水素原子、ヒドロキシル基、炭素数1~6のアルキル基、アルケニル基、並びに炭素数1~6のアルキル基、アルケニル基およびアリール基から選ばれる少なくとも一種の基が置換されてもよい炭素数6~20のアリール基から選ばれる基であり、かつ少なくとも一つが下記の式6で示されるオリゴフェニレンオキシ基である。式6中、tは1~50の整数を示し、E15~E18は、それぞれ独立の置換基であって、水素原子、炭素数1~6のアルキル基およびアルケニル基、並びに炭素数1~6のアルキル基、アルケニル基およびアリール基から選ばれる少なくとも一種の基が置換されてもよい炭素数6~20のアリール基から選ばれる基である。本発明の製造方法において用いられる、式4で示されるオリゴフェニレンオキシ基含有環状ホスファゼン化合物は、種々の方法により製造することができる。以下、代表的な製造方法を説明する。<製造方法P-1>この製造方法は、特定のヒドロキシ基含有環状ホスファゼン化合物と特定のポリフェニレンエーテルとをラジカル開始剤の存在下での再分配反応して、該当するオリゴフェニレンオキシ基含有環状ホスファゼン化合物を製造する方法である。特定のヒドロキシ基含有環状ホスファゼン化合物この製造方法で用いられる特定のヒドロキシ基含有環状ホスファゼン化合物は、下記の式7で示されるものである。式7中、kは1~6の整数を示す。また、Qは下記のQ1基およびQ2基からなる群から選ばれた基を示す。但し、2k4個のQのうち少なくとも一つがQ2基である。したがって、式7で示されるヒドロキシ基含有環状ホスファゼン化合物は、QのすべてがQ2基であるものと、QとしてQ1基およびQ2基の両方を備えたものの2種類がある。Q1基:炭素数1~6のアルキル基、アルケニル基およびアリール基から選ばれる少なくとも一種の基が置換されていてもよい、炭素数6~20のアリールオキシ基。このようなアリールオキシ基としては、例えば、フェノキシ基、メチルフェノキシ基、ジメチルフェノキシ基、エチルフェノキシ基、エチルメチルフェノキシ基、ジエチルフェノキシ基、n-プロピルフェノキシ基、イソプロピルフェノキシ基、イソプロピルメチルフェノキシ基、イソプロピルエチルフェノキシ基、ジイソプロピルフェノキシ基、n-ブチルフェノキシ基、sec-ブチルフェノキシ基、tert-ブチルフェノキシ基、n-ペンチルフェノキシ基、n-ヘキシルフェノキシ基、エテニルフェノキシ基、1-プロペニルフェノキシ基、2-プロペニルフェノキシ基、イソプロペニルフェノキシ基、1-ブテニルフェノキシ基、sec-ブテニルフェノキシ基、1-ペンテニルフェノキシ基、1-ヘキセニルフェノキシ基、フェニルフェノキシ基、ナフチルオキシ基、アントリルオキシ基およびフェナントリルオキシ基等を挙げることができる。このうち、フェノキシ基、メチルフェノキシ基、ジメチルフェノキシ基、ジエチルフェノキシ基、2-プロペニルフェノキシ基、フェニルフェノキシ基およびナフチルオキシ基が好ましく、フェノキシ基、メチルフェノキシ基、ジメチルフェノキシ基およびナフチルオキシ基が特に好ましい。Q2基:下記の式8で示されるヒドロキシ基置換フェニルオキシ基からなる群から選ばれる基。式8中、L1~L5はそれぞれ独立の置換基であって、少なくとも一つが水酸基であり、残りが水素原子、または炭素数1~6のアルキル基、アルケニル基およびアリール基から選ばれる基である。このようなヒドロキシル基置換アリールオキシ基としては、例えば、3-ヒドロキシフェノキシ基、4-ヒドロキシフェノキシ基、2-メチル-3-ヒドロキシフェノキシ基、4-メチル-3-ヒドロキシフェノキシ基、5-メチル-3-ヒドロキシフェノキシ基、2-メチル-4-ヒドロキシフェノキシ基、3-メチル-4-ヒドロキシフェノキシ基、2,4-ジメチル-3-ヒドロキシフェノキシ基、2,5-ジメチル-3-ヒドロキシフェノキシ基、2,3-ジメチル-4-ヒドロキシフェノキシ基、3,5-ジメチル-4-ヒドロキシフェノキシ基、2-エチル-3-ヒドロキシフェノキシ基、4-エチル-3-ヒドロキシフェノキシ基、5-エチル-3-ヒドロキシフェノキシ基、2-エチル-4-ヒドロキシフェノキシ基、3-エチル-4-ヒドロキシフェノキシ基、4-フェニル-3-ヒドロキシフェノキシ基、5-フェニル-3-ヒドロキシフェノキシ基、3-フェニル-4-ヒドロキシフェノキシ基、4-アリル-3-ヒドロキシフェノキシ基、5-アリル-3-ヒドロキシフェノキシ基および3-アリル-4-ヒドロキシフェノキシ基が挙げることができる。このうち、4-ヒドロキシフェノキシ基、2-メチル-4-ヒドロキシフェノキシ基、3-メチル-4-ヒドロキシフェノキシ基、2,3-ジメチル-4-ヒドロキシフェノキシ基、3,5-ジメチル-4-ヒドロキシフェノキシ基、2-エチル-4-ヒドロキシフェノキシ基、3-エチル-4-ヒドロキシフェノキシ基、3-フェニル-4-ヒドロキシフェノキシ基および3-アリル-4-ヒドロキシフェノキシ基が好ましく、4-ヒドロキシフェノキシ基、3-メチル-4-ヒドロキシフェノキシ基および3,5-ジメチル-4-ヒドロキシフェノキシ基が特に好ましい。このようなヒドロキシ基含有環状ホスファゼンの製造方法は、各種の文献や特許、例えば、非特許文献1および2、並びに特許文献13から15に記載されている。PHOSPHAZENES,AWORLDWIDEINSIGHT,M.GLERIA,R.DEJAEGER著,2004年刊,NOVASCIENCEPUBLISHERSINC.社AlessandroMedici,GiancarloFantin,PaolaPedrini,MarioGleria,andFrancescoMinto,Macromolecules,2510,2569,1992特開昭58-219190号公報特開2007-153747号公報特開2010-37240号公報このようなヒドロキシ基含有環状ホスファゼン化合物としては、例えば、式7のkが1のヒドロキシ基含有シクロトリホスファゼン化合物、式7のkが2のヒドロキシ基含有シクロテトラホスファゼン化合物、式7のkが3のヒドロキシ基含有シクロペンタホスファゼン化合物および式7のkが4のヒドロキシ基含有シクロヘキサホスファゼン化合物であって、前記[形態1]に該当する、Qのすべてが3-ヒドロキシフェノキシ基のもの、Qのすべてが4-ヒドロキシフェノキシ基のもの、Qのすべてが3-メチル-4-ヒドロキシフェノキシ基のものおよびQのすべてが3,5-ジメチル-4-ヒドロキシフェノキシ基のもの、並びに、前記[形態2]に該当する、QがQ2基である3-ヒドロキシフェノキシ基とQ1基であるフェノキシ基のもの、QがQ2基である3-ヒドロキシフェノキシ基とQ1基であるメチルフェノキシ基のもの、QがQ2基である3-ヒドロキシフェノキシ基とQ1基であるジメチルフェノキシ基のもの、QがQ2基である3-ヒドロキシフェノキシ基とQ1基であるナフチルオキシ基のもの、QがQ2基である4-ヒドロキシフェノキシ基とQ1基であるフェノキシ基のもの、QがQ2基である4-ヒドロキシフェノキシ基とQ1基であるメチルフェノキシ基のもの、QがQ2基である4-ヒドロキシフェノキシ基とQ1基であるジメチルフェノキシ基のもの、QがQ2基である4-ヒドロキシフェノキシ基とQ1基であるナフチルオキシ基のもの、QがQ2基である3-メチル-4-ヒドロキシフェノキシ基とQ1基であるフェノキシ基のもの、QがQ2基である3-メチル-4-ヒドロキシフェノキシ基とQ1基であるメチルフェノキシ基のもの、QがQ2基である3-メチル-4-ヒドロキシフェノキシ基とQ1基であるジメチルフェノキシ基のもの、QがQ2基である3-メチル-4-ヒドロキシフェノキシ基とQ1基であるナフチルオキシ基のもの、QがQ2基である3,5-ジメチル-4-ヒドロキシフェノキシ基とQ1基であるフェノキシ基のもの、QがQ2基である3,5-ジメチル-4-ヒドロキシフェノキシ基とQ1基であるメチルフェノキシ基のもの、QがQ2基である3,5-ジメチル-4-ヒドロキシフェノキシ基とQ1基であるジメチルフェノキシ基のもの、QがQ2基である3,5-ジメチル-4-ヒドロキシフェノキシ基とQ1基であるナフチルオキシ基のものおよびこれら任意の混合物が挙げられる。このうち、式7のkが1のヒドロキシ基含有シクロトリホスファゼン化合物、式7のkが2のヒドロキシ基含有シクロテトラホスファゼン化合物および式7のkが3のヒドロキシ基含有シクロペンタホスファゼン化合物であって、前記[形態1]に該当する、Qのすべてが4-ヒドロキシフェノキシ基のもの、Qのすべてが3-メチル-4-ヒドロキシフェノキシ基のものおよびQのすべてが3,5-ジメチル-4-ヒドロキシフェノキシ基のもの、前記[形態2]に該当する、QがQ2基である4-ヒドロキシフェノキシ基とQ1基であるフェノキシ基のもの、QがQ2基である4-ヒドロキシフェノキシ基とQ1基であるメチルフェノキシ基のもの、QがQ2基である4-ヒドロキシフェノキシ基とQ1基であるジメチルフェノキシ基のもの、QがQ2基である3-メチル-4-ヒドロキシフェノキシ基とQ1基であるフェノキシ基のもの、QがQ2基である3-メチル-4-ヒドロキシフェノキシ基とQ1基であるメチルフェノキシ基のもの、QがQ2基である3-メチル-4-ヒドロキシフェノキシ基とQ1基であるジメチルフェノキシ基のもの、QがQ2基である3,5-ジメチル-4-ヒドロキシフェノキシ基とQ1基であるフェノキシ基のもの、QがQ2基である3,5-ジメチル-4-ヒドロキシフェノキシ基とQ1基であるメチルフェノキシ基のもの、QがQ2基である3,5-ジメチル-4-ヒドロキシフェノキシ基とQ1基であるジメチルフェノキシ基のものおよびこれら任意の混合物が好ましく、特に、式7のkが1のヒドロキシ基含有シクロトリホスファゼン化合物および式7のkが2のヒドロキシ基含有シクロテトラホスファゼン化合物であって、前記[形態1]に該当する、Qのすべてが4-ヒドロキシフェノキシ基のもの、並びに、前記[形態2]に該当する、QがQ2基である4-ヒドロキシフェノキシ基とQ1基であるフェノキシ基のもの、QがQ2基である4-ヒドロキシフェノキシ基とQ1基であるメチルフェノキシ基のもの、QがQ2基である3-メチル-4-ヒドロキシフェノキシ基とQ1基であるフェノキシ基のもの、QがQ2基である3,5-ジメチル-4-ヒドロキシフェノキシ基とQ1基であるフェノキシ基のものおよびこれらの任意の混合物が好ましい。特定のポリフェニレンエーテル類この製造方法で用いられる特定のポリフェニレンエーテル類は、下記の式9で示されるものである。式9において、rは30~1,000の整数を示す。また、L5~L8は、水素原子、または炭素数1~6のアルキル基、炭素数1~6のアルケニル基および炭素数6~20のアリール基から選ばれる基である。炭素数6~20のアリール基は、炭素数1~6のアルキル基、アルケニル基およびアリール基から選ばれる少なくとも一種の基が置換されていてもよい。式9で示されるポリフェニレンエーテル類の具体例としては、その単独重合体として、ポリ2-メチル-1,4-フェニレンエーテル等のポリメチルフェニレンエーテル類、ポリ2,6-ジメチル-1,4-フェニレンエーテル等のポリジメチルフェニレンエーテル類、ポリ2-メチル-6-エチル-1,4-フェニレンエーテル等のポリメチルエチルフェニレンエーテル類、ポリ2,6-ジエチル-1,4-フェニレンエーテル等のポリジエチルフェニレンエーテル類、ポリ2-エチル-6-n-プロピル-1,4-フェニレンエーテル等のポリエチルプロピルフェニレンエーテル類、ポリ2,6-n-プロピル-1,4-フェニレンエーテル等のポリジプロピルフェニレンエーテル類、ポリ2-メチル-6-n-プロピル-1,4-フェニレンエーテル等のポリメチルプロピルフェニレンエーテル類、ポリ2-メチル-6-n-ブチル-1,4-フェニレンエーテル等のポリメチルブチルフェニレンエーテル類、ポリ2-メチル-6-イソプロピル-1,4-フェニレンエーテル等のポリメチルイソプロピルフェニレンエーテル類、ポリ2-エチル-6-イソプロピル-1,4-フェニレンエーテル等のポリエチルイソプロピルフェニレンエーテル類およびポリ2-メチル-6-ヒドロキシエチル-1,4-フェニレンエーテル等のポリメチルヒドロキシエチルフェニレンエーテル類などのホモポリマーが挙げられる。また、フェニレンエーテル構造を主単量体単位とする共重合体として、2,6-ジメチルフェノールとo-クレゾールとの共重合体並びに2,6-ジメチルフェノールと2,3,6-トリメチルフェノールおよびo-クレゾールとの共重合体が挙げられる。この中で、ポリ2-メチル-1,4-フェニレンエーテル等のポリメチルフェニレンエーテル類、ポリ2,6-ジメチル-1,4-フェニレンエーテル等のポリジメチルフェニレンエーテル類、ポリ2-メチル-6-エチル-1,4-フェニレンエーテル等のポリメチルエチルフェニレンエーテル類、ポリ2,6-ジエチル-1,4-フェニレンエーテル等のポリジエチルフェニレンエーテル類および2,6-ジメチルフェノールと2,3,6-トリメチルフェノールおよびo-クレゾールとの共重合体が好ましく、ポリ2-メチル-1,4-フェニレンエーテル等のポリメチルフェニレンエーテル類およびポリ2,6-ジメチル-1,4-フェニレンエーテル等のポリジメチルフェニレンエーテル類が特に好ましい。また、特定のポリフェニレンエーテル類としては、2-ジアルキルアミノメチル-6-メチルフェニレンエーテルユニットや2-N-アルキル-N-フェニルアミノメチル-6-メチルフェニレンエーテルユニット等の官能基を有するフェニレンエーテルユニットを部分構造として含んでいるポリフェニレンエーテル類を用いることもできる。このポリフェニレンエーテル類は式9で示されるポリフェニレンエーテル類と併用されてもよい。さらに、特定のポリフェニレンエーテル類としては、ラジカル開始剤の存在下での再分配反応を阻害しないものであれば、ポリフェニレンエーテル類の一部または全部が、エポキシ基、アミノ基、水酸基、メルカプト基、カルボキシル基、またはシリル基で官能化された変性ポリフェニレンエーテル類も用いることができる。これらは2種類以上のものが併用されてもよい。官能化された変性ポリフェニレンエーテル類の製造方法は、本発明の効果が得られるものであれば特に規定はない。例えば、ラジカル開始剤の存在下または非存在下において、ポリフェニレンエーテル類に不飽和カルボン酸やその官能的誘導体を溶融混練して反応させることによって製造ができる。また、ポリフェニレンエーテル類と不飽和カルボン酸やその官能誘導体とをラジカル開始存在下または非存在下で有機溶剤に溶かし、溶液下で反応させることによって製造することもできる。オリゴフェニレンオキシ基含有環状ホスファゼン化合物の製造オリゴフェニレンオキシ基含有環状ホスファゼン化合物は上述の特定のヒドロキシル基含有環状ホスファゼン化合物と、上述の特定のポリフェニレンエーテル類とをラジカル開始剤存在下において反応させることで製造することができる。この反応では、ポリフェニレンエーテル類がラジカル開始剤によりラジカル化され、また、そのラジカル化されたポリマー鎖が再分配反応によって切断されて活性化されたオリゴフェニレンエーテルが生成する。このオリゴフェニレンエーテルは、ヒドロキシ基含有環状ホスファゼン化合物のヒドロキシ基と反応する。これにより、目的のオリゴフェニレンオキシ基含有環状ホスファゼン化合物を得ることができる。ここで用いられるラジカル開始剤は、種類が特に限定されるものではないが、例えば、各種の有機過酸化物、アゾビスイソブチロニトリルやアゾビスイソバレロニトリル等のアゾ系化合物、および2,3-ジメチル-2,3-ジフェニルブタン例えば、日本油脂株式会社の商品名ビスクミルなどを挙げることができる。このうち、有機過酸化物を用いるのが好ましい。好ましい有機過酸化物としては、例えば、パーオキシエステル、ジアルキルパーオキサイド、ハイドロパーオキサイド、ジアシルパーオキサイド、パーオキシジカーボネート、パーオキシケタールおよびシリルパーオキサイド等をあげることができる。パーオキシエステルとしては、例えば、クミルパーオキシネオデカエート、1,1,3,3-テトラメチルブチルパーオキシネオデカエート、1-シクロヘキシル-1-メチルエチルパーオキシノエデカノエート、tert-ヘキシルパーオキシネオデカノエート、tert-ブチルパーオキシピバレート、1,1,3,3-テトラメチルブチルパーオキシ-2-エチルヘキサノエート、2,5-ジメチル-2,5-ジ2-エチルヘキサノイルパーオキシヘキサン、1-シクロヘキシル-1-メチルエチルパーオキシ-2-エチルヘキサノネート、L-ヘキシルパーオキシ-2-エチルヘキサノネート、L-ブチルパーオキシ-2-エチルヘキサノネート、tert-ブチルパーオキシイソブチレート、1,1-ビスtert-ブチルパーオキシシクロヘキサン、tert-ヘキシルパーオキシイソプロピルモノカーボネート、tert-ブチルパーオキシラウレート、2,5-ジメチル-2,5-ジm-トルオイルパーオキシヘキサンtert-ブチルパーオキシイソプロピルモノカーボネート、tert-ブチルパーオキシ-2-エチルヘキシルモノカーボネート、tert-ヘキシルパーオキシベンゾエートおよびtert-ブチルパーオキシアセテート等を挙げることができる。ジアルキルパーオキサイドとしては、例えば、α,α’-ビスtert-ブチルパーオキシ-m-イソプロピルベンゼン、ジクミルパーオキサイド、2,5-ジメチル-2,5-ジtert-ブチルパーオキシヘキシン-3,2,5-ジメチル-2,5-ジtert-ブチルパーオキシヘキサンおよびtert-ブチルクミルパーオキサイド等を挙げることができる。ハイドロパーオキサイドとしては、例えば、ジイソプロピルベンゼンハイドロパーオキサイドおよびクメンハイドロパーオキサイド等を挙げることができる。ジアシルパーオキサイドとしては、例えば、イソブチルパーオキサイド、ジ-tert-ブチルパーオキサイド、2,4-ジクロロベンゾイルパーオキサイド、3,5,5-トリメチルヘキサノイルパーオキサイド、オクタノイルパーオキサイド、ラウロイルパーオキサイド、ステアロイルパーオキサイド、スクシニックパーオキサイド、ベンゾイルパーオキシトルエンおよびベンゾイルパーオキサイド等を挙げることができる。パーオキシジカーボネートとしては、例えば、ジ-n-プロピルパーオキシジカーボネート、ジイソプロピルパーオキシジカーボネート、ビス4-tert-ブチルシクロヘキシルパーオキシジカーボネート、ジ-2-エトキシメトキシジカーボネート、ジ2-エチルヘキシルパーオキシジカーボネート、ジメトキシブチルパーオキシジカーボネートおよびジ3-メチル-3-メトキシブチルパーオキシジカーボネート等を挙げることができる。パーオキシケタールとしては、例えば、1,1-ビスtert-ヘキシルパーオキシ-3,3,5-トリメチルシクロヘキサン、1,1-ビスtert-ヘキシルパーオキシシクロヘキサン、1,1-ビスtert-ブチルパーオキシ-3,3,5-トリメチルシクロヘキサン、1,1-tert-ブチルパーオキシシクロドデカン、および2,2-ビスtert-ブチルパーオキシデカン等を挙げることができる。シリルパーオキサイドとしては、例えば、tert-ブチルトリメチルシリルパーオキサイド、ビスtert-ブチルジメチルシリルパーオキサイド、tert-ブチルトリビニルシリルパーオキサイド、ビスtert-ブチルジビニルシリルパーオキサイド、トリスtert-ブチルビニルシリルパーオキサイド、tert-ブチルトリアリルシリルパーオキサイド、ビスtert-ブチルジアリルシリルパーオキサイドおよびトリスtert-ブチルアリルシリルパーオキサイド等を挙げることができる。これらのうち、特に好ましいものは、ベンゾイルパーオキサイド、ジクミルパーオキサイド、tert-ブチルクミルパーオキサイド、ジ-tert-ブチルパーオキサイド、2,5-ジメチル-2,5-ジtert-ブチルパーオキシヘキシン-3,2,5-ジメチル-2,5-ジtert-ブチルヘキサンおよびα,α’-ビスtert-ブチルパーオキシ-m-イソプロピルベンゼンである。なお、有機過酸化物はそれぞれ単独で用いることができるが、2種以上のものを併用することもできる。この反応において、ヒドロキシ基含有環状ホスファゼン化合物の使用量は、ポリフェニレンエーテル類の100重量部に対して1~300重量部に設定するのが好ましい。ヒドロキシ基含有ホスファゼン化合物の使用量が300重量部を超える場合は、再分配反応が進行しすぎることから生成するオリゴフェニレンエーテルの数平均分子量が低下し、目的のオリゴフェニレンオキシ基含有環状ホスファゼン化合物、すなわち、所定のG2基を備えたオリゴフェニレンオキシ基含有環状ホスファゼン化合物が得られない可能性がある。逆にヒドロキシ基含有環状ホスファゼン化合物の使用量が1重量部未満の場合は、再分配反応が十分進行しにくくなることから、生成するオリゴフェニレンオキシ基含有環状ホスファゼン化合物、すなわち、所定のG2基を備えたオリゴフェニレンオキシ基含有環状ホスファゼン化合物が得られない可能性がある。また、ラジカル開始剤の使用量は、ポリフェニレンエーテル類の100重量部に対して1~30重量部に設定するのが好ましい、ラジカル開始剤の使用量が30重量部を超える場合は、再分配反応が進行しすぎることから生成するオリゴフェニレンエーテルの数平均分子量が低下し、オリゴフェニレンオキシ基含有環状ホスファゼン化合物、すなわち、所定のG2基を備えたオリゴフェニレンオキシ基含有環状ホスファゼン化合物が得られない可能性がある。逆に、ラジカル開始剤の使用量が1重量部未満の場合は、再分配反応が十分進行しにくくなることから生成するオリゴフェニレンエーテルの数平均分子量が大きくなり、目的のオリゴフェニレンオキシ基含有環状ホスファゼン化合物、すなわち、所定のG2基を備えたオリゴフェニレンオキシ基含有環状ホスファゼン化合物が得られない可能性がある。この反応は、通常、溶媒中で行うことができ、反応温度を80~120°Cに、また、反応時間を10~180分間に設定するのが好ましい。溶媒としては、例えば、トルエン、ベンゼンおよびキシレン等の芳香族炭化水素系溶媒やクロロホルム等を用いることができる。この製造方法においては、上述の再分配反応のためにポリフェニレンエーテル類ホモポリマーが生成し、その微量がオリゴフェニレンオキシ基含有環状ホスファゼン化合物に混入する可能性がある。このようなポリフェニレンエーテル類が混入していても、後述するエポキシ化反応に支障をなく用いることができるが、支障があればポリフェニレンエーテル類を取り除いて用いるのが好ましい。オリゴフェニレンオキシ基含有ホスファゼン化合物に混入しているポリフェニレンエーテル類を除去するための方法としては、例えば、分子量の差による限外濾過、溶解性の差による分別沈殿および蒸気圧の差による分子蒸留等が挙げられる。<製造方法P-2>本発明のオリゴフェニレンオキシ基含有環状ホスファゼン化合物は、上記の製造方法P-1により製造できるが、一般的なポリフェニレンエーテル樹脂の製造方法に基づいて製造することができる。この方法では、芳香族炭化水素溶媒または芳香族炭化水素とアルコールとの混合溶媒中において、製造方法P-1において用いられるものと同様のヒドロキシ基含有環状ホスファゼン化合物と、下記の一価のフェノール化合物とを、銅、マンガンまたはコバルトを含有する錯体触媒存在下で酸化重合することで、目的のオリゴフェニレンオキシ基含有環状ホスファゼン化合物を製造することができる。ここで用いられる一価のフェノール化合物は、ヒドロキシ基含有環状ホスファゼン化合物のヒドロキシ基との反応および酸化重合により所定のG2基を形成可能なものであり、例えば、o-クレゾール、2,6-ジメチルフェノール、2,3,6-トリメチルフェノール、2-エチルフェノール、2-メチル-6-エチルフェノール、2,6-ジエチルフェノール、2-n-プロピルフェノール、2-エチル-6-n-プロピルフェノール、2-メチル-6-クロロフェノール、2-メチル-6-ブロモフェノール、2-メチル-6-イソプロピルフェノール、2-メチル-6-n-プロピルフェノール、2-エチル-6-ブロモフェノール、2-エチル-6-ブチルフェノール、2,6-ジ-n-プロピルフェノール、2-エチル-6-クロロフェノール2-エチル-6-フェニルフェノール、2-フェニルフェノール、2,6-ジフェニルフェノール、2,6-ビス4-フルオロフェニルフェノール、2-メチル-6-トリルフェノールおよび2,6-ジトリルフェノール等を挙げることができる。これらのフェノール化合物は2種以上のものを併用することもできる。また、酸化重合の時に用いられるアミン類としては、例えば、ジイソプロピルアミン、ジ-sec-ブチルアミン、ジ-tert-ブチルアミン、ジ-tert-アリルアミン、ジシクロペンチルアミン、ジシクロヘキシルアミン、ジフェニルアミン、p,p’-ジトリルアミン、m,m’-ジトリルアミン、エチル-tert-ブチルアミン、N,N’-ジ-tert-ブチルエチレンジアミン、メチルシクロヘキシルアミン、メチルフェニルアミン、トリエチルアミン、メチルジエチルアミン、n-ブチルジメチルアミン、ベンジルジメチルアミン、フェニルジメチルアミン、N,N-ジメチル-p-トルイジン、トリフェニルアミン、N,N-ジメチルピペラジン、ピリジン、メチルピリジンおよび2,6-ジメチルピリジン等を挙げることができる。これらのアミン類は2種以上のものを併用することができる。この製造方法は、オリゴフェニレンオキシ基含有環状ホスファゼン化合物にポリフェニレンエーテル類などが混入する可能性が低いため、前述の方法に比べて純度の高いオリゴフェニレンオキシ基含有ホスファゼン化合物を製造することができる。<製造方法P-3>本発明のオリゴフェニレンオキシ基含有環状ホスファゼン化合物は、芳香族炭化水素溶媒中において、水酸化ナトリウム水溶液、テトラブチルアンモニウム水素サルフェート等の相間移動触媒および空気の存在下で製造方法P-1において用いられるものと同様のヒドロキシ基含有環状ホスファゼン化合物と、下記のハロフェノール化合物とを反応することで製造することもできる。ここで用いられるハロフェノール化合物は、ヒドロキシ基含有環状ホスファゼン化合物のヒドロキシ基との反応および酸化重合により所定のA2基を形成可能なものであり、例えば、4-ブロモ-2-メチルフェノールや4-ブロモ-2,6-ジメチルフェノールを挙げることができる。ハロフェノール化合物は、2種以上のものを併用することもできる。この製造方法は、目的物であるオリゴフェニレンオキシ基含有環状ホスファゼン化合物にポリフェニレンエーテル類などが混入する可能性が低いため、製造方法P-1に比べて純度の高いオリゴフェニレンオキシ基含有環状ホスファゼン化合物を製造することができる。シアナト基で変性したオリゴフェニレンオキシ基含有環状ホスファゼン化合物の製造方法シアナト基で変性したオリゴフェニレンオキシ基含有環状ホスファゼン化合物は、前述の方法で得られたオリゴフェニレンオキシ基含有環状ホスファゼン化合物とハロゲン化シアンとを、塩基の存在下において反応させることで製造できる。ヒドロキシ基をシアナト基に変換するための方法、すなわち、シアン酸エステルの製造方法は、各種の文献、例えば、下記のような非特許文献3および4に記載されている。CHEMISTRYANDTECHNOLOGYOFCYANATEESTERRESINS、I.HAMERTON著、1994年刊、BLACKIEACADEMICPROFESSIONAL社THECHEMISTRYOFFUNCTIONALGROUPS.THECHEMISTRYOFCYANATESANDTHEIRTHIODERIVATIVES、S.PATAI編、1977年刊、JOHNWILEYSONS社これらの文献に記載されているように、シアン酸エステルの製造方法として、1ハロゲン化シアンとフェノール類とを第三級アミン存在下で反応させる方法、2アルコール系またはフェノール系化合物のアルカリ金属塩とハロゲン化シアンとを反応させる方法等が知られている。ここで利用可能なハロゲン化シアンとしては、塩化シアンおよび臭化シアンが挙げられる。これらのシアン酸エステルの製造方法は、オリゴフェニレンオキシ基含有環状ホスファゼン化合物の種類およびその安定性等に応じて選択することができる。上述のオリゴフェニレンオキシ基含有環状ホスファゼン化合物とハロゲン化シアンとを反応させる際の反応温度は、上述のいずれの方法によるか、或いは、反応生成物の熱安定性を考慮して適宜設定することができる。但し、溶媒を用いて反応する場合は、通常、-20°Cから溶媒の沸点までの温度範囲に反応温度を設定するのが好ましい。一方、無溶媒で当該反応を実施する場合、反応温度は-20から100°Cの範囲に設定するのが好ましい。このようなオリゴフェニレンオキシ基含有環状ホスファゼン化合物とハロゲン化シアンとの反応により得られる、目的とするシアナト基で変性したオリゴフェニレンオキシ基置換環状ホスファゼン化合物は、濾過、溶媒抽出およびカラムクロマトグラフィー等の通常の方法によって、反応系から単離精製することができる。樹脂組成物本発明の樹脂組成物は、本発明のシアナト基で変性したオリゴフェニレンオキシ基含有環状ホスファゼン化合物と樹脂成分とを含むものである。本発明の樹脂組成物において、本発明のシアナト基で変性したオリゴフェニレンオキシ基含有環状ホスファゼン化合物は、一種類のものが用いられてもよいし、二種以上のもの、すなわち既述のような二種以上のシアナト基で変性したオリゴフェニレンオキシ基含有環状ホスファゼン化合物が併用されてもよい。また、樹脂成分としては、各種の熱可塑性樹脂若しくは熱硬化性樹脂を使用することができる。これらの樹脂成分は、天然のものであってもよいし、合成のものであってもよい。ここで利用可能な熱可塑性樹脂の具体例としては、ポリエチレン、ポリイソプレン、ポリブタジエン、塩素化ポリエチレン、ポリ塩化ビニル、スチレン樹脂、耐衝撃性ポリスチレン、アクリロニトリル-スチレン樹脂AS樹脂、アクリロニトリル-ブタジエン-スチレン樹脂ABS樹脂、メチルメタクリレート-ブタジエン-スチレン樹脂MBS樹脂、メチルメタクリレート-アクリロニトリル-ブタジエン-スチレン樹脂MABS樹脂、アクリロニトリル-アクリルゴム-スチレン樹脂AAS樹脂、ポリメチルアクリレート、ポリメチルメタクリレート、ポリカーボネート、ポリフェニレンエーテル、変性ポリフェニレンエーテル、脂肪族系ポリアミド、芳香族系ポリアミド、ポリエチレンテレフタレート、ポリプロピレンテレフタレート、ポリトリメチレンテレフタレート、ポリブチレンテレフタレートおよびポリエチレンナフタレート等のポリエステル樹脂、ポリフェニレンスルフィド、ポリエーテルエーテルケトン、ポリスルホン、ポリアリレート、ポリエーテルケトン、ポリエーテルニトリル、ポリチオエーテルスルホン、ポリエーテルスルホン並びに液晶ポリマー等を挙げることができる。変性ポリフェニレンエーテルとしては、ポリフェニレンエーテルの一部または全部に、カルボキシル基、エポキシ基、アミノ基、水酸基、無水ジカルボキシル基などの反応性官能基を、グラフト反応や共重合などの何らかの方法により導入したものが用いられる。なお、本発明の樹脂組成物を電子機器用途、特に、OA機器、AV機器、通信機器および家電製品用の筐体や部品用の材料として用いる場合は、熱可塑性樹脂としてポリエステル樹脂、ABS樹脂、ポリカーボネート、変性ポリフェニレンエーテル若しくはポリアミド等を用いるのが好ましい。一方、ここで利用可能な熱硬化性樹脂の具体例としては、ポリウレタン、フェノール樹脂、メラミン樹脂、尿素樹脂、不飽和ポリエステル樹脂、ジアリルフタレート樹脂、シリコーン樹脂、マレイミド樹脂、シアン酸エステル樹脂、マレイミド-シアン酸エステル樹脂、ベンゾオキサジン樹脂、ポリベンズイミダゾール、ポリイミド、ポリアミドイミド、ポリエーテルイミド、ポリエステルイミド、ポリカルボジイミド並びにエポキシ樹脂等を挙げることができる。また、ポリイミド、ポリアミドイミド、ポリエーテルイミド、ポリエステルイミド、ポリカルボジイミド、マレイミド樹脂、マレイミド-シアン酸エステル樹脂等のポリイミド系樹脂は、その取り扱い加工性および接着性を向上するために、熱可塑性や溶媒可溶性が付与されたものであってもよい。なお、本発明の樹脂組成物を電子部品用途、特に、各種IC素子の封止材、配線板の基板材料、層間絶縁材料や絶縁性接着材料等の絶縁材料、Si基板またはSiC基板等の絶縁材料、導電材料および表面保護材料として用いる場合は、熱硬化性樹脂として、ポリウレタン、フェノール樹脂、ビスマレイミド樹脂、シアン酸エステル樹脂、ビスマレイミドーシアン酸エステル樹脂、ポリイミド系樹脂若しくはエポキシ樹脂等を用いるのが好ましい。上述の各種樹脂成分は、それぞれ単独で用いられてもよいし、必要に応じて二種以上のものが併用されてもよい。本発明の樹脂組成物において、シアナト基で変性したオリゴフェニレンオキシ基含有環状ホスファゼン化合物の使用量は、樹脂成分の種類、樹脂組成物の用途等の各種条件に応じて適宜設定することができるが、通常、固形分換算での樹脂成分100重量部に対して0.1~200重量部に設定するのが好ましく、0.5~100重量部に設定するのがより好ましく、1~50重量部に設定するのがさらに好ましい。シアナト基で変性したオリゴフェニレンオキシ基含有環状ホスファゼン化合物の使用量が0.1重量部未満の場合は、当該樹脂組成物からなる樹脂成形体が十分な難燃性を示さないおそれがある。逆に、200重量部を超えると、樹脂成分本来の特性を損ない、当該特性による樹脂成形体が得られなくなるおそれがある。また、本発明の樹脂組成物は、樹脂成分の種類や樹脂組成物の用途等に応じ、その目的とする物性を損なわない範囲で、各種の添加剤を配合することができる。利用可能な添加剤としては、例えば、天然シリカ、焼成シリカ、合成シリカ、アモルファスシリカ、ホワイトカーボン、アルミナ、水酸化アルミニウム、水酸化マグネシウム、珪酸カルシウム、炭酸カルシウム、ホウ酸亜鉛、錫酸亜鉛、酸化チタン、酸化亜鉛、酸化モリブデン、モリブデン酸亜鉛、天然マイカ、合成マイカ、アエロジル、カオリン、クレー、タルク、焼成カオリン、焼成クレー、焼成タルク、ウオラストナイト、ガラス短繊維、ガラス微粉末、中空ガラスおよびチタン酸カリウム繊維等の無機充填剤、アラミド繊維またはポリパラフェニレンベンズビスオキサゾール繊維等の有機繊維、シランカップリング剤などの充填材の表面処理剤、ワックス類、脂肪酸およびその金属塩、酸アミド類およびパラフィン等の離型剤、塩素化パラフィン、リン酸エステル、縮合リン酸エステル、リン酸アミド、リン酸アミドエステル、ホスフィネート、ホスフィネート塩、リン酸アンモニウムおよび赤リン等のリン系難燃剤、メラミン、メラミンシアヌレート、メラム、メレム、メロンおよびサクシノグアナミン等の窒素系難燃剤、シリコーン系難燃剤並びに臭素系難燃剤等の難燃剤、三酸化アンチモン等の難燃助剤、ポリテトラフルオロエチレンPTFE等のドリッピング防止剤、ベンゾトリアゾールなどの紫外線吸収剤、ヒンダートフェノール、スチレン化フェノールなどの酸化防止剤、チオキサントン系などの光重合開始剤、スチルベン誘導体などの蛍光増白剤、硬化剤、染料、顔料、着色剤、光安定剤、光増感剤、増粘剤、滑剤、消泡剤、レベリング剤、光沢剤、重合禁止剤、チクソ性付与剤、可塑剤並びに帯電防止剤等を挙げることができる。さらに、本発明の樹脂組成物は、必要に応じて、熱硬化性樹脂の硬化剤や硬化促進剤を配合することができる。ここで用いられる硬化剤や硬化促進剤は、一般に使用されるものであれば、特に限定されるものではないが、通常、アミン化合物、フェノール化合物、酸無水物、イミダゾール類および有機金属塩などである。これらは、二種以上を併用することもできる。本発明の樹脂組成物において利用可能なシアン酸エステル樹脂は、1分子中に2個以上のシアナト基を有するものであれば、特に限定されるものではない。このようなシアン酸エステル樹脂の例としては、シアン酸エステル化合物、およびシアン酸エステル化合物のシアナト基の三量化によって形成されるトリアジン環を有する、重量平均分子量が500~5,000のプレポリマー等を挙げることができる。ここで利用可能なシアン酸エステル化合物としては、例えば、1,3-ジシアナトベンゼン、1,4-ジシアナトベンゼン、1,3,5-トリシアナトベンゼン、1,3-ジシアナトナフタレン、1,4-ジシアナトナフタレン、1,6-ジシアナトナフタレン、1,8-ジシアナトナフタレン、2,6-ジシアナトナフタレン、2,7-ジシアナトナフタレン、1,3,6-トリシアナトナフタレン、4,4’-ジシアナトビフェニル、3,3,5,5-テトラメチル-4,4-ジシアナトビフェニル、ビス4-シアナトフェニルメタン、ビス4-シアナト-3-メチルフェニルメタン、ビス4-シアナト-3-tert-ブチルフェニルメタン、ビス4-シアナト-3-iso-プロピルフェニルメタン、ビス4-シアナト-3,5-ジメチルフェニルメタン、ビス2-シアナト-3-tert-ブチル-5-メチルフェニルメタン、ビス4-シアナトフェニルエタン、ビス4-シアナト-3-メチルフェニルエタン、ビス4-シアナト-3-tert-ブチルフェニルエタン、ビス4-シアナト-3-iso-プロピルフェニルエタン、ビス4-シアナト-3,5-ジメチルフェニルエタン、ビス2-シアナト-3-tert-ブチル-5-メチルフェニルエタン、2,2-ビス4-シアナトフェニルプロパン、2,2-ビス4-シアナト-3-メチルフェニルプロパン、2,2-ビス4-シアナト-3-tert-ブチルフェニルプロパン、2,2-ビス4-シアナト-3-iso-プロピルフェニルプロパン、2,2-ビス4-シアナト-3,5-ジメチルフェニルプロパン、2,2-ビス2-シアナト-3-tert-ブチル-5-メチルフェニルプロパン、2,2-ビス4-シアナト-3-tert-ブチル-6-メチルフェニルプロパン、2,2-ビス3-アリル-4-シアナトフェニルプロパン、2,2-ビス4-シアナトフェニルヘキサフルオロプロパン、1,1-ビス4-シアナトフェニルブタン、1,1-ビス4-シアナト-3-メチルフェニルブタン、1,1-ビス4-シアナト-3-tert-ブチルフェニルブタン、1,1-ビス4-シアナト-3-iso-プロピルフェニルブタン、1,1-ビス4-シアナト-3,5-ジメチルフェニルブタン、1,1-ビス2-シアナト-3-tert-ブチル-5-メチルフェニルブタン、1,1-ビス4-シアナト-3-tert-ブチル-6-メチルフェニルブタン、1,1-ビス3-アリル-4-シアナトフェニルブタン、ビス4-シアナトフェニルエーテル、ビス4-シアナト-3-メチルフェニルエーテル、ビス4-シアナト-3-tert-ブチルフェニルエーテル、ビス4-シアナト-3-iso-プロピルフェニルエーテル、ビス4-シアナト-3,5-ジメチルフェニルエーテル、ビス2-シアナト-3-tert-ブチル-5-メチルフェニルエーテル、ビス4-シアナトフェニルスルフィド、ビス4-シアナト-3-メチルフェニルスルフィド、ビス4-シアナト-3-tert-ブチルフェニルスルフィド、ビス4-シアナト-3-iso-プロピルフェニルスルフィド、ビス4-シアナト-3,5-ジメチルフェニルスルフィド、ビス2-シアナト-3-tert-ブチル-5-メチルフェニルスルフィド、ビス4-シアナトフェニルスルホン、ビス4-シアナト-3-メチルフェニルスルホン、ビス4-シアナト-3-tert-ブチルフェニルスルホン、ビス4-シアナト-3-iso-プロピルフェニルスルホン、ビス4-シアナト-3,5-ジメチルフェニルスルホン、ビス2-シアナト-3-tert-ブチル-5-メチルフェニルスルホン、ビス4-シアナトフェニルカルボニル、ビス4-シアナト-3-メチルフェニルカルボニル、ビス4-シアナト-3-tert-ブチルフェニルカルボニル、ビス4-シアナト-3-iso-プロピルフェニルカルボニル、ビス4-シアナト-3,5-ジメチルフェニルカルボニル、ビス2-シアナト-3-tert-ブチル-5-メチルフェニルカルボニル、1,1-ビス4-シアナトフェニルシクロヘキサン、1,1-ビス4-シアナト-3-メチルフェニルシクロヘキサン、トリス4-シアナトフェニルホスファイトおよびトリス4-シアナトフェニルホスフェートを挙げることができる。上述のようなプレポリマーの製法としては、シアン酸エステル化合物を、例えば鉱酸やルイス酸等の酸類、ナトリウムアルコラート類や第三級アミン類等の塩類、炭酸ナトリウム等の塩類を触媒として重合させる方法などを挙げることができる。この際、重合反応系には、ノボラック樹脂や水酸基含有熱可塑性樹脂のオリゴマー例えば、シアナト-ポリフェニレンエーテルやシアナト-ポリスチレンなどとハロゲン化シアンとを添加してもよい。なお、シアン酸エステル樹脂として好ましいものは、2,2-ビス4-シアナトフェニルプロパン、1,1-ビス4-シアナトフェニルブタン、ノボラック樹脂およびハロゲン化シアンの反応により得られるシアン酸エステル樹脂類である。シアン酸エステル樹脂は、二種以上のものが併用されてもよい。樹脂成分としてシアン酸エステル樹脂を用いる場合、本発明の樹脂組成物は、熱硬化性を向上させるために、硬化触媒および他の樹脂を添加するのが好ましい。シアン酸エステル樹脂を用いた本発明の樹脂組成物以下、シアン酸エステル樹脂組成物という場合があるは、硬化の程度が高い場合において後述するような優れた誘電特性を発現し得るため、シアン酸エステル樹脂を十分に硬化させることが必要であるが、シアン酸エステル樹脂の硬化反応には200°C以上の高温で2時間以上の時間を要する場合があるため、シアン酸エステル樹脂の硬化反応を促進させるために硬化触媒を用いることが好ましい。ここで利用可能な硬化触媒は、シアン酸エステル樹脂の硬化反応を促進し得る化合物であれば、特に限定されるものではないが、例えば、銅IIアセチルアセトナート、コバルトアセチルアセトナート、コバルトIIIアセチルアセトナート、亜鉛IIアセチルアセトナートおよびマンガンIIアセチルアセトナート等のアセチルアセトナートと金属とのキレート化合物、オクチル酸銅、オクチル酸コバルト、オクチル酸亜鉛、ナフテン酸銅、ナフテン酸コバルトおよびナフテン酸亜鉛等のカルボン酸金属塩触媒、N-4-シアナト-フェニルマレイミド、p-tert-ブチルフェノール、p-tert-アミルフェノール、p-tert-オクチルフェノール、4-クミルフェノールおよびノニルフェノール等のアルキルフェノール類、フェノール樹脂並びに揮発性の低いアルコール類等の活性水素を有する化合物などを挙げることができる。また、これらの硬化触媒は、単独であるいは適宜組み合わせて用いることができる。硬化触媒として好ましいものは、より硬化反応を促進することができる点で、アセチルアセトナートと金属とのキレート化合物、特に、銅IIアセチルアセトナート若しくは亜鉛IIアセチルアセトナートと金属とのキレート化合物である。硬化触媒の使用量は、硬化触媒の種類や硬化反応を促進する程度に応じて設定することができる。例えば、硬化触媒がアセチルアセトナートと金属とのキレート化合物の場合、シアン酸エステル樹脂組成物100重量部に対して、0.001重量部~0.1重量部の範囲内で用いるのが好ましい。また、硬化触媒が他の化合物の場合、シアン酸エステル樹脂組成物100重量部に対して0.1重量部~20重量部の範囲で用いるのが好ましい。硬化触媒の使用量が上記範囲未満であると、硬化反応の促進効果が不十分になる可能性があり、また、上記範囲を超えると、得られるシアン酸エステル樹脂組成物の保存安定性に支障が生じる可能性がある。シアン酸エステル樹脂組成物は、本発明のシアナト基で変性したオリゴフェニレンオキシ基含有環状ホスファゼン化合物に対して1価のフェノール類化合物を適正量反応することで、シアナト基をイミドカーボネート化し、硬化後に残存するシアナト基を減らすことができる。高極性のシアナト基を硬化後に減らすことによって、硬化物全体の誘電率と誘電正接をシアン酸エステル樹脂のみからなる硬化物の値まで低下させることができる。この目的で用いる1価のフェノール類化合物は、シアナト基との反応性が高く、また単官能で比較的低分子量であり、しかもシアネートエステル類化合物との相溶性が良いものが好ましい。このような1価のフェノール類化合物としては、例えば、硬化触媒として使用されるp-tert-ブチルフェノール、p-tert-アミルフェノール、p-tert-オクチルフェノール、4-クミルフェノールおよびノニルフェノール等を挙げることができる。本発明の樹脂組成物において利用可能なエポキシ樹脂は、1分子中に2個以上のエポキシ基を有する化合物であれば、特に限定されるものではない。その具体例としては、フェノールノボラック型エポキシ樹脂、臭素化フェノールノボラック型エポキシ樹脂、オルソクレゾールノボラック型エポキシ樹脂、ビフェニルノボラック型エポキシ樹脂、ビスフェノール-Aノボラック型エポキシ樹脂およびナフトールノボラック型エポキシ樹脂等のフェノール類とアルデヒド類との反応により得られるノボラック型エポキシ樹脂、ビスフェノール-A型エポキシ樹脂、臭素化ビスフェノール-A型エポキシ樹脂、ビスフェノール-F型エポキシ樹脂、ビスフェノール-AD型エポキシ樹脂、ビスフェノール-S型エポキシ樹脂、ビフェノール型エポキシ樹脂、ナフタレン型エポキシ樹脂、シクロペンタジェン型エポキシ樹脂、アルキル置換ビフェノール型エポキシ樹脂、多官能フェノール型エポキシ樹脂、トリスシアナト-フェニルメタン等のフェノール類とエピクロルヒドリンとの反応により得られるフェノール型エポキシ樹脂、トリメチロールプロパン、オリゴプロピレングリコールおよび水添ビスフェノール-A等のアルコール類とエピクロルヒドリンとの反応により得られる脂肪族エポキシ樹脂、ヘキサヒドロフタル酸、テトラヒドロフタル酸若しくはフタル酸とエピクロルヒドリン若しくは2-メチルエピクロルヒドリンとの反応により得られるグリシジルエステル系エポキシ樹脂、ジアミノジフェニルメタンやアミノフェノール等のアミンとエピクロルヒドリンとの反応により得られるグリシジルアミン系エポキシ樹脂、イソシアヌル酸等のポリアミンとエピクロルヒドリンとの反応により得られる複素環式エポキシ樹脂、グリシジル基を有するホスファゼン化合物、エポキシ変性ホスファゼン樹脂、イソシアネート変性エポキシ樹脂、環状脂肪族エポキシ樹脂並びにウレタン変性エポキシ樹脂等が挙げられる。これらの中でも、フェノールノボラック型エポキシ樹脂、オルソクレゾールノボラック型エポキシ樹脂、ビスフェノール-A型エポキシ樹脂、ビフェノール型エポキシ樹脂、ビフェニルノボラック型エポキシ樹脂、ナフタレン型エポキシ樹脂、多官能フェノール型エポキシ樹脂およびトリスシアナト-フェニルメタンとエピクロルヒドリンとの反応により得られるフェノール型エポキシ樹脂が好ましい。これらのエポキシ樹脂は、それぞれ単独で使用してもよいし、二種以上のものが併用されてもよい。樹脂成分として上述のエポキシ樹脂を用いる場合以下、このような樹脂組成物をエポキシ樹脂組成物という場合がある、本発明のシアナト基で変性したオリゴフェニレンオキシ基含有環状ホスファゼン化合物は、エポキシ基との反応によって、オキサゾリドン環を形成することから、エポキシ樹脂の硬化剤として機能し得る。また、エポキシ樹脂組成物は、本発明のシアナト基で変性したオリゴフェニレンオキシ基含有環状ホスファゼン化合物と共に、他の硬化剤を併せて含んでいてもよい。エポキシ樹脂組成物が、硬化剤として本発明のシアナト基で変性したオリゴフェニレンオキシ基含有環状ホスファゼン化合物と他の硬化剤とを併用している場合、硬化剤の合計量すなわち、本発明のシアナト基で変性したオリゴフェニレンオキシ基含有環状ホスファゼン化合物と他の硬化剤との合計量に占める本発明のシアナト基で変性したオリゴフェニレンオキシ基含有環状ホスファゼン化合物の割合は、0.1~99重量が好ましく、0.5~90重量がより好ましい。シアナト基で変性したオリゴフェニレンオキシ基含有環状ホスファゼン化合物の割合が0.1重量未満の場合は、当該樹脂組成物からなる樹脂成形体が十分な難燃性を示さないおそれがある。エポキシ樹脂組成物において、シアナト基で変性したオリゴフェニレンオキシ基含有環状ホスファゼン化合物と併用され得る他の硬化剤は、特に限定されるものではないが、例えば、脂肪族ポリアミン、芳香族ポリアミンおよびポリアミドポリアミン等のポリアミン系硬化剤、無水ヘキサヒドロフタル酸および無水メチルテトラヒドロフタル酸等の酸無水物系硬化剤、フェノールノボラックおよびクレゾールノボラック等のフェノール系硬化剤、水酸基を有するホスファゼン化合物、三フッ化ホウ素等のルイス酸およびそれらの塩類並びにジシアンジアミド類等を挙げることができる。これらは、それぞれ単独で用いてもよく、二種以上併用してもよい。エポキシ樹脂組成物において、硬化剤すなわち、本発明のシアナト基で変性したオリゴフェニレンオキシ基含有環状ホスファゼン化合物または本発明のシアナト基で変性したオリゴフェニレンオキシ基含有環状ホスファゼン化合物と上述の他の硬化剤との併用物の使用量は、エポキシ樹脂のエポキシ基1当量に対して0.5~1.5当量になるよう設定するのが好ましく、0.6~1.2当量になるよう設定するのがより好ましい。エポキシ樹脂組成物は、硬化促進剤を含んでいてもよい。利用可能な硬化促進剤は、公知の種々のものであり、特に限定されるものではないが、例えば、2-メチルイミダゾールおよび2-エチルイミダゾール等のイミダゾール系化合物、2-ジメチルアミノメチルフェノール等の第3アミン系化合物、トリフェニルホスフィン化合物等を挙げることができる。硬化促進剤を用いる場合、その使用量は、エポキシ樹脂100重量部に対して0.01~15重量部に設定するのが好ましく、0.1~10重量部に設定するのがより好ましい。エポキシ樹脂組成物は、必要に応じて公知の反応性希釈剤や添加剤が配合されていてもよい。利用可能な反応性希釈剤は、特に限定されるものではないが、例えば、ブチルグリシジルエーテル、2-エチルヘキシルグリシジルエーテルおよびアリルグリシジルエーテル等の脂肪族アルキルグリシジルエーテル、グリシジルメタクリレートおよび第三カルボン酸グリシジルエステル等のアルキルグリシジルエステル、スチレンオキサイドおよびフェニルグリシジルエーテル、クレジルグリシジルエーテル、p-s-ブチルフェニルグリシジルエーテルおよびノニルフェニルグリシジルエーテル等の芳香族アルキルグリシジルエーテル等を挙げることができる。これらの反応性希釈剤は、それぞれ単独で用いられてもよいし、二種以上が併用されてもよい。一方、添加剤としては、既述のようなものを用いることができる。上述のシアン酸エステル樹脂組成物やエポキシ樹脂組成物等の本発明の樹脂組成物は、各成分を均一に混合することにより得られる。この樹脂組成物は、樹脂成分に応じて100~250°C程度の温度範囲で1~36時間放置すると、充分な硬化反応が進行し、硬化物を形成する。例えば、エポキシ樹脂組成物は、通常、150~250°Cの温度で2~15時間放置すると、充分な硬化反応が進行し、硬化物を形成する。このような硬化過程において、本発明のシアナト基で変性したオリゴフェニレンオキシ基含有環状ホスファゼン化合物は、そのシアナト基が樹脂成分と反応し、硬化物中において安定に保持されることになるため、当該硬化物の高温信頼性を損ないにくい。また、本発明のシアナト基で変性したオリゴフェニレンオキシ基含有環状ホスファゼン化合物は、そのような硬化物の機械的特性特に、ガラス転移温度を損なわずに、その難燃性を高めることができる。このため、本発明の樹脂組成物は、各種の樹脂成形体の製造用材料、塗料用、接着剤用およびその他の用途用として、広く用いることができる。また、高分子材料の誘電特性は、使用されている分子の双極子の配向分極による影響が大きいことから、分子内の極性基を少なくすることにより誘電率を低くすることができ、また、極性基の運動性を抑えることにより誘電正接を低くすることができる。本発明の樹脂組成物に含まれるシアナト基で変性したオリゴフェニレンオキシ基含有環状ホスファゼン化合物は、極性の高いシアナト基を有しているが、硬化時には対称性を有しかつ剛直なトリアジン構造を生成することができるため、誘電率および誘電正接を高めにくい。このため、本発明の樹脂組成物によれば、低い誘電率および誘電正接の硬化物が得られる。したがって、本発明の樹脂組成物は、半導体封止用や回路基板特に、金属張り積層板、プリント配線板用基板、プリント配線板用接着剤、プリント配線板用接着剤シート、プリント配線板用絶縁性回路保護膜、プリント配線板用導電ペースト、多層プリント配線板用封止剤、回路保護剤、カバーレイフィルム、カバーインク形成用等の電気電子部品の製造用材料として特に好適である。以下に実施例および比較例を挙げて本発明を具体的に説明するが、本発明はこれらにより何ら限定されるものではない。なお、以下において、unitmolのunitは、環状ホスファゼン化合物の最小構成単位、例えば、一般式1についてはPNA2を意味し、一般式4についてはPNG2を意味する。一般式7において、Qが塩素の場合、その1unitmolは115.87gである。また、以下においては、特に断りがない限り、および部とあるのは、それぞれ重量および重量部を意味する。合成例および実施例等で得られたホスファゼン化合物は、1H-NMRスペクトルおよび31P-NMRスペクトルの測定、CHN元素分析、IRスペクトルの測定、アルカリ溶融後の硝酸銀を用いた電位差滴定法による塩素元素残留塩素の分析、マイクロウエーブ湿式分解後のICP-AESによるリン元素の分析並びにTOF-MS分析の結果に基づいて同定した。また、分子量数平均分子量は、JISK7252-2008プラスチック-サイズ排除クロマトグラフィーによる高分子の平均分子量及び分子量分布の求め方に従い、Waters社製ゲルパーミエーションクロマトグラフィー2695、東ソー株式会社製のカラムTSKgelSuperHZM-M2本およびWaters社製示差屈折計DRIdetector:商品名2414を使用して、40°Cにてテトラヒドロフラン0.25mL/分の条件で測定した。ここで、測定対象物質の分子量は、6種類の標準ポリスチレン分子量1,110,000、397,000、98,900、17,100、5,870および1,010を用いて作成した較正曲線から算出した。また、オリゴフェニレンオキシ基含有環状ホスファゼン化合物の水酸基当量は以下の方法で測定した。水酸基当量g/eq.:1当量のヒドロキシ基を含む樹脂の質量gは、オリゴフェニレンオキシ基含有環状ホスファゼン化合物をクロロホルムに溶解後、0.1Nテトラエチルアンモニウムヒドロキシドのメタノール溶液を添加し、激しく撹拌後、318nmの吸光度を測定した。0.1Nテトラエチルアンモニウムヒドロキシト ゙のメタノール溶液を添加した場合と添加しない場合との吸光度の差から求めた。合成例1形態2に係るオリゴフェニレンオキシ基含有環状ホスファゼン化合物の製造温度計、撹拌機および冷却管を備え付けた3リットルの四つ口フラスコに、平均組成が[N3P3OC6H2CH32OH2.1OC6H53.9]のヒドロキシ基含有環状ホスファゼン化合物100g,0.38unitmol、旭化成ケミカルズ社製のポリフェニレンエーテル数平均分子量:17,000/670gおよびトルエン2,000mLを加えて、90°Cで加熱、溶解させ、その中に過酸化ベンゾイル20g,0.082molを加えて90°Cで1時間反応した。そして、この反応混合物をメタノール6,000mLに投入して得られた沈殿物を濾別した。その沈殿をメタノール1,200mLで洗浄後、減圧乾燥することで、オリゴフェニレンオキシ基含有環状ホスファゼン化合物744gを得た収率96.6。なお、収率はポリフェニレンエーテルが全てヒドロキシ基含有環状ホスファゼン化合物に再分配した場合を100として算出した。得られたオリゴフェニレンオキシ基含有環状ホスファゼン化合物の分析結果は次のとおりである。◎1H-NMRスペクトル重クロロホルム中、δ、ppm:2.0~2.2267H,6.3~6.689H,6.7~7.320H◎31P-NMRスペクトル重クロロホルム中、δ、ppm:三量体P=N39.5~10.0◎水酸基当量2,800g/eq.理論値2,825g/eq.◎ゲルパーミエーションクロマトグラフィー:数平均分子量5,900ゲルパーミエーションクロマトグラフィーの分析結果を図1に示す。図において、反応開始前はポリフェニレンエーテルのピークが保持時間24.5分に検出されており、また、ヒドロキシ基含有環状ホスファゼン化合物のピークが保持時間30.4分に検出されている。一方、反応開始1時間後には、保持時間24.5分および30.4分にピークは検出されず、保持時間25.8分に単一のピークが検出されている。また、最終生成物反応により得られた沈殿を濾別して洗浄したものについては、25.9分に単一のピークとして検出されている。以上の分析結果から、この工程で得た生成物は、その構造は[N3P3OC6H2CH3220.2OH2.1OC6H53.9]の環状ホスファゼン化合物であることを確認した。合成例2形態2に係るオリゴフェニレンオキシ基含有環状ホスファゼン化合物の製造温度計、撹拌機、空気導入管および冷却管を備え付けた3リットルの四つ口フラスコに、平均組成が[N3P3OC6H2CH32OH2.1OC6H53.9]のヒドロキシ基含有環状ホスファゼン化合物100g,0.38unitmol、塩化銅I3.4g,0.034mol、ジブチルアミン200g,1.55molおよびニトロベンゼン1,500mLを加えて、40°Cに加熱した。空気を吹き込みながら2,6-キシレノール366.5g,3.00molのニトロベンゼン1,000mL溶液を6時間かけて滴下し、その後40°Cで24時間反応した。エチレンジアミン四酢酸を添加して反応を停止後、反応混合物を減圧濃縮した。濃縮残渣をメタノール6,000mLに投入して得られた沈殿物を濾別した。その沈殿をメタノール1,200mLで洗浄後、減圧乾燥することで、オリゴフェニレンオキシ基含有環状ホスファゼン化合物375gを得た収率88.6。得られたオリゴフェニレンオキシ基含有環状ホスファゼン化合物の分析結果は以下のとおりである。◎1H-NMRスペクトル重クロロホルム中、δ、ppm:2.0~2.2137H,6.3~6.646H,6.7~7.320H◎31P-NMRスペクトル重クロロホルム中、δ、ppm:三量体P=N39.5~10.0◎水酸基当量1,500g/eq.理論値1,564g/eq.◎ゲルパーミエーションクロマトグラフィー:数平均分子量3,300以上の分析結果から、この工程で得た生成物は、その組成が[N3P3OC6H2CH329.9OH2.1OC6H53.9]の環状ホスファゼン化合物であることを確認した。合成例3形態2に係るオリゴフェニレンオキシ基含有環状ホスファゼン化合物の製造合成例1で使用したヒドロキシ基含有ホスファゼン化合物に替えて平均組成が[N3P3OC6H2CH3OH2.0OC6H54.0]のヒドロキシ基含有環状ホスファゼン化合物100g,0.40unitmolを用いた点を除いて合成例1と同様に操作し、オリゴフェニレンオキシ基含有環状ホスファゼン化合物744gを得た収率96.6。得られたオリゴフェニレンオキシ基含有環状ホスファゼン化合物の分析結果は以下のとおりである。◎1H-NMRスペクトル重クロロホルム中、δ、ppm:2.0~2.2244H,6.3~6.685H,6.7~7.320H,◎31P-NMRスペクトル重クロロホルム中、δ、ppm:三量体P=N39.6~10.0◎水酸基当量2,900g/eq.理論値2,804g/eq.◎ゲルパーミエーションクロマトグラフィー数平均分子量5,800合成例1と同様に、反応開始1時間後にはヒドロキシ基含有環状ホスファゼン化合物のピークが消失し、仕込んだポリフェニレンエーテルのピークが低分子量側に変化して単一のピークとなった。以上の分析結果から、この工程で得た生成物は、その組成が[N3P3OC6H3CH320.9OH2.0OC6H54.0]の環状ホスファゼン化合物であることを確認した。合成例4形態2に係るオリゴフェニレンオキシ基含有環状ホスファゼン化合物の製造温度計、撹拌機および冷却管を備え付けた3リットルの四つ口フラスコに、平均組成が[N3P3OC6H4OH2.2OC6H53.8]のヒドロキシ基含有環状ホスファゼン化合物50g,0.21unitmol、10水酸化カリウム水溶液6.68mol、3,750mL及びフェリシアン化カリウム395g、1.2molトルエン1,000mLを仕込み、内温20~40°Cで4-ブロモ-2,6-キシレノール638g,3.17molのトルエン1,200mL溶液を3時間かけて滴下した。反応混合物を同温度で1時間撹拌した後に、分液ロートに移して水層を分離した。有機層を濃縮後、残渣をメタノール5,000gに投入して得られた沈殿物を濾別した。その沈殿をメタノール1,000gで洗浄後、減圧乾燥してオリゴフェニレンオキシ基含有環状ホスファゼン化合物396g、収率92.1を得た。◎1H-NMRスペクトル重クロロホルム中、δ、ppm:2.0~2.2125H,6.3~6.650H,6.7~7.319H◎31P-NMRスペクトル重クロロホルム中、δ、ppm:三量体P=N39.6~10.0◎水酸基当量1,500g/eq.理論値1,473g/eq.◎ゲルパーミエーションクロマトグラフィー:数平均分子量5,600以上の分析結果から、この工程で得た生成物は、その組成が[N3P3OC6H49.5OH2.2OC6H53.8]の環状ホスファゼン化合物であることを確認した。合成例5形態1に係るオリゴフェニレンオキシ基含有環状ホスファゼン化合物の製造温度計、撹拌機および冷却管を備え付けた3リットルの四つ口フラスコに、平均組成が[N3P3OC6H4OH6]のヒドロキシ基含有環状ホスファゼン化合物100g,0.38unitmol、数平均分子量18,000のポリフェニレンエーテル旭化成ケミカルズ、670g及びトルエン1,200mLおよびn-プロパノール600mLを加えて、90°Cで加熱、溶解した。過酸化ベンゾイル20g,0.082molを加えて90°Cで60分反応した後、反応混合物をメタノール6,000mLに投入して得られた沈殿物を濾別した。その沈殿をメタノール1,200mLで洗浄後、減圧乾燥してオリゴフェニレンオキシ基含有環状ホスファゼン化合物726g、収率94.3を得た。なお、収率はポリフェニレンエーテルが全てヒドロキシ基含有環状ホスファゼン化合物に再分配した場合を100として算出した。◎1H-NMRスペクトル重クロロホルム中、δ、ppm:2.0~2.2252H,6.3~6.6108H◎31P-NMRスペクトル重クロロホルム中、δ、ppm:三量体P=N39.6~10.0◎水酸基当量1,000g/eq.理論値972g/eq.◎ゲルパーミエーションクロマトグラフィー:数平均分子量5,700合成例1と同様に、反応開始1時間後にはヒドロキシ基含有環状ホスファゼン化合物のピークが消失し、仕込んだポリフェニレンエーテルのピークが低分子量側に変化して単一のピークとなった。以上の分析結果から、この工程で得た生成物は、その組成が[N3P3OC6H47.0OH6]の環状ホスファゼン化合物であることを確認した。合成例6形態2に係るオリゴフェニレンオキシ基含有環状ホスファゼン化合物の製造合成例1で使用したヒドロキシ基含有ホスファゼン化合物に替えて平均組成が[NPOC6H4OHOC6H5CH3]nのヒドロキシ基含有環状ホスファゼン化合物100g,0.38unitmolを用いた点を除いて合成例1と同様に操作し、オリゴフェニレンオキシ基含有環状ホスファゼン化合物740gを得た収率96.1。得られたオリゴフェニレンオキシ基含有環状ホスファゼン化合物の分析結果は以下のとおりである。◎1H-NMRスペクトル重クロロホルム中、δ、ppm:2.0~2.2242H,6.3~6.689H,6.7~7.319H◎31P-NMRスペクトル重クロロホルム中、δ、ppm:三量体P=N39.6~10.0◎水酸基当量1,900g/eq.理論値1,967g/eq.◎ゲルパーミエーションクロマトグラフィー:数平均分子量7,100合成例1と同様に、反応開始1時間後にはヒドロキシ基含有環状ホスファゼン化合物のピークが消失し、仕込んだポリフェニレンエーテルのピークが低分子量側に変化して単一のピークとなった。以上の分析結果から、この工程で得た生成物は、その組成が[NPOC6H414.6OHOC6H4CH3]nの環状ホスファゼン化合物であることを確認した。合成例7フェノキシ基全置換環状ホスファゼン化合物の製造PHOSPHORUS-NITROGENCOMPOUNDS、H.R.ALLCOCK著、1972年刊、151頁、ACADEMICPRESS社に記載されている方法に従い、ヘキサクロロシクロトリホスファゼン81とオクタクロロシクロテトラホスファゼン19とのシクロホスファゼン混合物を用いて[N=POC6H52]3と[N=POC6H52]4との混合物白色固体/融点:65~112°Cを得た。実施例1形態2に係るシアナト基で変性したオリゴフェニレンオキシ基含有環状ホスファゼン化合物の製造温度計、撹拌機を取り付けた1リットルの4つ口フラスコに、窒素気流下、合成例1で製造したオリゴフェニレンオキシ基含有環状ホスファゼン化合物100g,0.05unitmol、臭化シアン5.0g,0.05mol、およびトルエン300mLを仕込み、内温-5~0°Cでトリエチルアミン4.8g、0.05molを滴下した。30分撹拌後、脱イオン水を加えて分液ロートに移して水層を分離した。トルエン層を3回脱イオン洗浄後、乾燥、減圧濃縮してシアナト基で変性したオリゴフェニレンオキシ基含有環状ホスファゼン化合物99g収率99を得た。この生成物の分析結果は以下の通りであった。◎IRスペクトルKBrPellet,cm-12737,2260,1171◎1H-NMRスペクトル重クロロホルム中、δ、ppm:2.0~2.2267.1H,6.3~6.689.0H,6.7~7.319.5H◎31P-NMRスペクトル重クロロホルム中、δ、ppm:三量体P=N39.5~10.0以上の分析結果から、この工程で得た生成物は、その構造は[N3P3OC6H2CH3220.2OCN2.1OC6H53.9]のシアナト基で変性したオリゴフェニレンオキシ基含有環状ホスファゼン化合物であることを確認した。実施例2形態2に係るシアナト基で変性したオリゴフェニレンオキシ基含有環状ホスファゼン化合物の製造温度計、撹拌機を取り付けた1リットルの4つ口フラスコに、窒素気流下、合成例2で製造したオリゴフェニレンオキシ基含有環状ホスファゼン化合物100g,0.09unitmol、臭化シアン9.2g,0.09mol、およびトルエン300mLを仕込み、内温-5~0°Cでトリエチルアミン8.0g、0.09molを滴下した。30分撹拌後、脱イオン水を加えて分液ロートに移して水層を分離した。トルエン層を3回脱イオン洗浄後、乾燥、減圧濃縮してシアナト基で変性したオリゴフェニレンオキシ基含有環状ホスファゼン化合物100g収率99を得た。この生成物の分析結果は以下の通りであった。◎IRスペクトルKBrPellet,cm-12737,2260,1171◎1H-NMRスペクトル重クロロホルム中、δ、ppm:2.0~2.2267.1H,6.3~6.689.0H,6.7~7.319.5H◎31P-NMRスペクトル重クロロホルム中、δ、ppm:三量体P=N39.5~10.0以上の分析結果から、この工程で得た生成物は、その構造は[N3P3OC6H2CH329.9OCN22.1OC6H53.9]のシアナト基で変性したオリゴフェニレンオキシ基含有環状ホスファゼン化合物であることを確認した。実施例3形態2に係る不シアナト基で変性したオリゴフェニレンオキシ基含有環状ホスファゼン化合物の製造温度計、撹拌機を取り付けた1リットルの4つ口フラスコに、窒素気流下、合成例3で製造したオリゴフェニレンオキシ基含有環状ホスファゼン化合物100g,0.05unitmol、臭化シアン4.7g,0.04mol、およびトルエン300mLを仕込み、内温-5~0°Cでトリエチルアミン4.5g、0.04molを滴下した。30分撹拌後、脱イオン水を加えて分液ロートに移して水層を分離した。トルエン層を3回脱イオン洗浄後、乾燥、減圧濃縮してシアナト基で変性したオリゴフェニレンオキシ基含有環状ホスファゼン化合物100g収率99を得た。この生成物の分析結果は以下の通りであった。◎IRスペクトルKBrPellet,cm-12737,2260,1171◎1H-NMRスペクトル重クロロホルム中、δ、ppm:2.0~2.2244H,6.3~6.685H,6.7~7.320H,◎31P-NMRスペクトル重クロロホルム中、δ、ppm:三量体P=N39.6~10.0以上の分析結果から、この工程で得た生成物は、その構造は[N3P3OC6H2CH320.9OCN2.1OC6H53.9]のシアナト基で変性したオリゴフェニレンオキシ基含有環状ホスファゼン化合物であることを確認した。実施例4形態2に係るシアナト基で変性したオリゴフェニレンオキシ基含有環状ホスファゼン化合物の製造温度計、撹拌機を取り付けた1リットルの4つ口フラスコに、窒素気流下、合成例3で製造したオリゴフェニレンオキシ基含有環状ホスファゼン化合物100g,0.09unitmol、臭化シアン9.2g,0.09mol、およびトルエン300mLを仕込み、内温-5~0°Cでトリエチルアミン8.0g、0.09molを滴下した。30分撹拌後、脱イオン水を加えて分液ロートに移して水層を分離した。トルエン層を3回脱イオン洗浄後、乾燥、減圧濃縮してシアナト基で変性したオリゴフェニレンオキシ基含有環状ホスファゼン化合物99g収率97を得た。この生成物の分析結果は以下の通りであった。◎IRスペクトルKBrPellet,cm-12737,2260,1171◎1H-NMRスペクトル重クロロホルム中、δ、ppm:2.0~2.2125H,6.3~6.650H,6.7~7.319H◎31P-NMRスペクトル重クロロホルム中、δ、ppm:三量体P=N39.6~10.0以上の分析結果から、この工程で得た生成物は、その構造は[N3P3OC6H49.5OCN2.2OC6H53.8]のシアナト基で変性したオリゴフェニレンオキシ基含有環状ホスファゼン化合物であることを確認した。実施例5形態1に係るシアナト基で変性したオリゴフェニレンオキシ基含有環状ホスファゼン化合物の製造温度計、撹拌機を取り付けた1リットルの4つ口フラスコに、窒素気流下、合成例3で製造したオリゴフェニレンオキシ基含有環状ホスファゼン化合物100g,0.09unitmol、臭化シアン9.2g,0.09mol、およびトルエン300mLを仕込み、内温-5~0°Cでトリエチルアミン8.0g、0.09molを滴下した。30分撹拌後、脱イオン水を加えて分液ロートに移して水層を分離した。トルエン層を3回脱イオン洗浄後、乾燥、減圧濃縮してシアナト基で変性したオリゴフェニレンオキシ基含有環状ホスファゼン化合物99g収率97を得た。この生成物の分析結果は以下の通りであった。◎IRスペクトルKBrPellet,cm-12737,2260,1171◎1H-NMRスペクトル重クロロホルム中、δ、ppm:2.0~2.2252H,6.3~6.6108H◎31P-NMRスペクトル重クロロホルム中、δ、ppm:三量体P=N39.6~10.0以上の分析結果から、この工程で得た生成物は、その構造は[N3P3OC6H47.0OCN6]のシアナト基で変性したオリゴフェニレンオキシ基含有環状ホスファゼン化合物であることを確認した。実施例6形態2に係るシアナト基で変性したオリゴフェニレンオキシ基含有環状ホスファゼン化合物の製造温度計、撹拌機を取り付けた1リットルの4つ口フラスコに、窒素気流下、合成例3で製造したオリゴフェニレンオキシ基含有環状ホスファゼン化合物100g,0.05unitmol、臭化シアン7.3g,0.07mol、およびトルエン300mLを仕込み、内温-5~0°Cでトリエチルアミン7.0g、0.07molを滴下した。30分撹拌後、脱イオン水を加えて分液ロートに移して水層を分離した。トルエン層を3回脱イオン洗浄後、乾燥、減圧濃縮してシアナト基で変性したオリゴフェニレンオキシ基含有環状ホスファゼン化合物101g収率100を得た。この生成物の分析結果は以下の通りであった。◎IRスペクトルKBrPellet,cm-12737,2260,1171◎1H-NMRスペクトル重クロロホルム中、δ、ppm:2.0~2.2242H,6.3~6.689H,6.7~7.319H◎31P-NMRスペクトル重クロロホルム中、δ、ppm:三量体P=N39.6~10.0以上の分析結果から、この工程で得た生成物は、その構造は[NPOC6H414.6OCNOC6H4CH3]nのシアナト基で変性したオリゴフェニレンオキシ基含有環状ホスファゼン化合物であることを確認した。合成例8可溶性ポリイミド樹脂の合成撹拌機、温度計、還流冷却管および窒素導入管を備えた3リットルのガラス製フラスコ中に、1,3-ビス3-アミノフェノキシベンゼン277.7g0.95molおよび3,3’-ジシアナト-4,4’-ジアミノビフェニル10.7g0.05molおよびN,N-ジメチルホルムアミドDMF700mlを仕込み、窒素雰囲気下で撹拌溶解した。次に、フラスコ内の溶液を窒素雰囲気下で撹拌し、4、4’-4、4’-イソプロピリデンジフェノキシビスフタル酸無水物IPBPのDMF溶液[IPBP520.5g1.00mol、DMF1,100ml]を5~10°Cで2時間かけて滴下し、さらに室温で3時間撹拌してポリアミド酸溶液を得た。得られたポリアミド酸溶液2,500gをPTFEでコートしたトレイに移し、真空オーブンで減圧加熱条件:200°C、5.7hPa以下、6時間することによって、可溶性ポリイミド樹脂750gを得た。合成例92官能PPEオリゴマーの合成撹拌機、温度計、還流冷却管および空気導入管を備えた2リットルのガラス製フラスコ中にCuCl1.3g0.012mol、ジ-n-ブチルアミン70.7g0.55molおよびメチルエチルケトン500mlを仕込み、反応温度40°Cにて撹拌を行い、予めメチルエチルケトン1,000mlに溶解させた4,4’-1-メチルエチリデンビス2,6-ジメチルフェノール45.4g0.16molと2,6-ジメチルフェノール58.6g0.48molとを2リットル/分の空気のバブリングを行いながら2時間かけて滴下し、その後、1時間、2リットル/分の空気のバブリングを続けながら撹拌を行った。そして、これにエチレンジアミン四酢酸二水素二ナトリウム水溶液を加え、反応を停止した。その後、3塩酸水溶液で3回洗浄を行った後、イオン交換水でさらに洗浄を行った。得られた溶液を濃縮し、さらに減圧乾燥を行い、両末端にシアナト-ル基を有する2官能PPEオリゴマーを101.3g得た。このオリゴマーは、数平均分子量が860、重量平均分子量が1,150、水酸基当量が455g/eq.であった。実施例7~12樹脂組成物の調製実施例1~6で合成したシアナト基で変性したオリゴフェニレンオキシ基含有環状ホスファゼン化合物からなる重合性組成物を170°Cで1時間加熱し、一部を3量化させてプレポリマーを調製した。次に、これをPTFEの型に流し込んで200°Cで2時間、230°Cで3時間加熱硬化させ、1/16インチ厚および5mm厚の二種類のシート状硬化物樹脂成形体を作製した。硬化物は、IRスペクトルによってシアナト基OCNの吸収が完全に消失していることを確認した。得られたシート状硬化物について、難燃性、耐熱性およびギガヘルツ帯での誘電特性を調べた。燃焼性および耐熱性は1/16インチ厚のシート状硬化物を用いて評価した。また、誘電特性については5mm厚のシート状硬化物を用いて評価した。各項目の評価方法は次の通りである。その結果を表1に示す。難燃性アンダーライターラボラトリーズUnderwriter’sLaboratoriesInc.のUL-94規格垂直燃焼試験に基づき、長さ125mm、幅12.5mmおよび厚み1.5mmの試験片を用いて実施し、10回接炎時合計燃焼時間と燃焼時の滴下物による綿着火の有無により、V-0、V-1、V-2および規格外の四段階の難燃性クラスに分類判定した。V-0が最高評価であり、V-1、V-2、規格外の順に評価が下がる。耐熱性試験片を288°Cで20分間処理し、外観の変化を観察した。表1において、有は、環状ホスファゼン化合物のブリードアウトによる外観変化がないことを示す。また、無は、環状ホスファゼン化合物のブリードアウトによる外観変化があることを示す。誘電特性長さ50mm、幅50mmおよび厚さ2.0mmの試験片について、JISC2138比誘電率および誘電正接の測定方法に従って周波数1GHzの比誘電率と誘電正接を測定した。表1から明らかなように、実施例7~12の樹脂組成物からなる硬化物は、ギガヘルツ帯の周波数において優れた誘電率と誘電正接を示し、また、難燃性および耐熱性も優れている。実施例13~18樹脂組成物の調製合成例9で得られた2官能PPEオリゴマー水酸基当量:455g/eq20.0g、表3に示すシアナト基で変性したオリゴフェニレンオキシ基含有環状ホスファゼン化合物および2,2’-ビス4-シアナトフェニルプロパンLonza社の商品名BADCy50.0gをジオキソランに溶解し、樹脂溶液樹脂組成物を得た。この樹脂溶液を、125μm厚のPETフィルム東洋メタライジング株式会社の商品名セラピールHPの表面上にキャストした。その後、熱風オーブンにて60°C、80°C、100°C、120°Cおよび140°Cの各温度でそれぞれ3分間加熱乾燥させ、PETフィルムを支持体とする2層の樹脂シートを得た。この2層の樹脂シートから、PETフィルムを剥離除去し、単層の樹脂シート加熱硬化前の厚みは50μmを得た。得られた樹脂シートを、18μmの圧延銅箔ジャパンエナジー株式会社の商品名BHY-22B-Tで樹脂表面と銅箔粗化面とが接するように挟み込み、温度230°C、圧力2.9MPaの条件で1時間加熱加圧して銅箔積層体単層樹脂シートを圧延銅箔で挟持したものを得た。そして、この銅箔積層体について、銅箔をエッチングにより除去して得られた硬化シートについて、誘電特性、燃焼性および高温信頼性を測定した。高温信頼性の評価方法は次の通りである。その結果を表2に示す。高温信頼性:プレッシャークッカー試験、温度121°C、圧力0.2MPa長さ15mm、幅15mmの試験片を蒸留水5mLとともに容量15mLのポリテトラフルオロエチレン製容器に入れ、更にこの容器を鋼鉄製の容器に入れ完全に密封した。鋼鉄製の容器を121°Cで100時間放置した後、試験片を取り出し、外観変化を観察した。評価の基準は次の通りである。○:環状ホスファゼン化合物のブリードアウトによる外観変化がなく、高温信頼性がある。×:環状ホスファゼン化合物のブリードアウトによる外観変化があり、高温信頼性がない。比較例1樹脂組成物の調製実施例1~6で製造したシアナト基で変性したオリゴフェニレンオキシ基含有環状ホスファゼン化合物に代えて、合成例7で製造した環状ホスファゼン化合物を使用した点を除き、実施例13~18と同様にして樹脂組成物を得た。この樹脂組成物を用いて、実施例13~18と同様の方法および条件により銅箔積層体および硬化シートを得、誘電特性、燃焼性および高温信頼性を評価した。その結果を表2に示す。表2から明らかなように、実施例13~18の硬化シートは、比較例1のものに比べて難燃性、高温信頼性および電気特性が優れている。"